(57)【特許請求の範囲】
【請求項１】
（ａ）石膏系芯と、
（ｂ）前記石膏系芯の少なくとも１つの面に面している内表面、および反対側の外表面を有する、繊維質マットと、
（ｃ）前記繊維質マットの前記外表面と直接的に接触している連続的な疎水性の仕上げであって、
（ｉ）クラスＣフライアッシュと、
（ｉｉ）膜形成ポリマーと、
（ｉｉｉ）一般化学式：
（ＲＯ）３−Ｓｉ−Ｘ、
（式中、ＲＯはアルコキシ基およびＸは有機官能基である）
のシラン化合物と
を含む湿式疎水性仕上げ剤組成物から調整された、疎水性の仕上げと
を含み、
前記湿式疎水性仕上げ剤組成物は、少なくとも９のｐＨを有し、
前記湿式疎水性仕上げ剤組成物は、前記クラスＣフライアッシュ以外の他の水硬性材料を実質的に含まず、
ＡＮＳＩ  Ａ１１８．１０（２００８年１０月改訂）に従う防水性に関する試験に合格する、
マット表面の石膏ボード。
【請求項２】
前記ボードが１／２インチ（約１２．７ｍｍ）厚さのボードとして注型される場合、前記ボードは、ＡＳＴＭ  Ｃ１１７８／Ｃ１１７８Ｍ−１１に従って少なくとも７０ポンド（約３１．８ｋｇ）の釘引き抜き抵抗を有する、請求項１に記載のボード。
【請求項３】
前記膜形成ポリマーが、アクリルポリマーおよびコポリマー、ゴム系ポリマーおよびコポリマー、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマー、ならびにそれらの任意の組み合わせのうちの１種または複数を含む、請求項１又は２に記載のボード。
【請求項４】
前記シランは、前記湿式疎水性仕上げ剤組成物の０．１重量％から５重量％の量である、請求項１〜３のいずれか一項に記載のボード。
【請求項５】
前記シランが、オクチルトリエトキシシラン、イソオクチルトリエトキシシラン、オクチルトリメトキシシラン、イソオクチルトリメトキシシラン、ブチルトリエトキシシラン、イソブチルトリエトキシシラン、ブチルトリメトキシシラン、またはイソブチルトリメトキシシランのうちの１種または複数を含む、請求項１〜４のいずれか一項に記載のボード。
【請求項６】
前記膜形成ポリマーが、アクリルポリマーおよびコポリマー、ゴム系ポリマーおよびコポリマー、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマー、ならびにそれらの任意の組み合わせであって、前記膜形成ポリマーが、前記湿式疎水性仕上げ剤組成物の５重量％から２５重量％の量であり、
前記シラン化合物が、前記湿式疎水性仕上げ剤組成物の０．１重量％から５重量％の量のアルキルアルコキシシランであり、
前記ボードが、１／２インチ（約１２．７ｍｍ）厚さのボードとして注型される場合、前記ボードは、ＡＳＴＭ  Ｃ１１７８／Ｃ１１７８Ｍ−１１に従って少なくとも７０ポンド（約３１．８ｋｇ）の釘引き抜き抵抗を有する、
請求項１〜５のいずれか一項に記載のボード。
【請求項７】
（ａ）石膏系芯と、
（ｂ）ポリマーまたは鉱物繊維を含む繊維質マットであって、前記マットが、前記石膏系芯の少なくとも１つの面に面している内表面、および反対側の外表面を有する、繊維質マットと、
（ｃ）前記繊維質マットの前記外表面と直接的に接触している連続的な疎水性の仕上げであって、湿式疎水性仕上げ剤組成物から調整され、前記湿式疎水性仕上げ剤組成物が、本質的に
（ｉ）クラスＣフライアッシュを含む水硬性成分と、
（ｉｉ）アクリルポリマーおよびコポリマー、ゴム系ポリマーおよびコポリマー、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマー、ならびにそれらの任意の組み合わせの膜形成ポリマーのうちの１種または複数であって、前記湿式疎水性仕上げ剤組成物の５％から２５重量％の量である、膜形成ポリマーと、
（ｉｉｉ）前記湿式疎水性仕上げ剤組成物の０．１重量％から５重量％の量のアルキルアルコキシシランと
からなる、疎水性の仕上げと、
を含み、
前記湿式疎水性仕上げ剤組成物は、少なくとも９のｐＨを有し、
前記湿式疎水性仕上げ剤組成物は、前記クラスＣフライアッシュ以外の他の水硬性材料を実質的に含まず、
ＡＮＳＩ  Ａ１１８．１０（２００８年１０月改訂）に従う防水性に関する試験に合格する、
マット表面の石膏ボード。
【請求項８】
（ａ）石膏系芯と、
（ｂ）前記石膏系芯の少なくとも１つの面に面している内表面および反対側の外表面を有する繊維質マットと、
（ｃ）前記繊維質マットの前記外表面と直接的に接触している連続的な疎水性の仕上げであって、
（ｉ）クラスＣフライアッシュと、
（ｉｉ）膜形成ポリマーと、
（ｉｉｉ）少なくとも１５０の分子量を有するシラン化合物と
を含む湿式疎水性仕上げ剤組成物から調整された、疎水性の仕上げと
を含み、
前記湿式疎水性仕上げ剤組成物は、少なくとも９のｐＨを有し、
前記湿式疎水性仕上げ剤組成物は、前記クラスＣフライアッシュ以外の他の水硬性材料を実質的に含まず、
ＡＮＳＩ  Ａ１１８．１０（２００８年１０月改訂）に従う防水性に関する試験に合格する、
マット表面の石膏ボード。
【請求項９】
（ａ）セメント質の芯材料と、
（ｂ）前記セメント質の芯材料の少なくとも１つの面に面している内表面および反対側の外表面を有する繊維質マットと、
（ｃ）前記セメント質の芯材料と直接的に接触している連続的な仕上げ剤組成物であって、クラスＣフライアッシュ、膜形成ポリマー、および一般式：
（ＲＯ）３−Ｓｉ−Ｘ、
（式中、ＲＯはアルコキシ基およびＸは有機官能基である）
のシラン化合物を含む湿式疎水性仕上げ剤組成物から調整された、疎水性の仕上げ剤組成物と
を含み、
前記湿式疎水性仕上げ剤組成物は、少なくとも９のｐＨを有し、
前記湿式疎水性仕上げ剤組成物は、前記クラスＣフライアッシュ以外の他の水硬性材料を実質的に含まず、
ＡＮＳＩ  Ａ１１８．１０（２００８年１０月改訂）に従う防水性に関する試験に合格する、
物品。
【発明の詳細な説明】
【技術分野】
【０００１】
本特許出願は、その全体が参照により本書に援用される、２０１３年３月１５日出願の米国非仮特許出願第１３／８３４，５５６号の利益を主張する。
【背景技術】
【０００２】
セメント質の物品、例えば石膏ボードおよびセメントボードは、その一部がある程度の耐水性を必要とする、種々の用途において有用である。従来の紙表面の（ｐａｐｅｒ−ｆａｃｅｄ）セメント質の物品は、高湿条件下で、または野外に晒すと常にはうまく機能しない。したがって、こうした用途のために、紙の代わりにガラスまたはポリマー系繊維マットで表面を仕上げたセメント質の物品を用いることは、多くの場合望ましい。セメント質の芯において芯材料自体の耐水性を改善する添加剤を用いることも、有利である。
【０００３】
セメント質の物品、例えば石膏ボードおよびセメントボードの製造工程は、典型的には第１の表面仕上げ材料上にセメント質のスラリーを堆積させることおよびセメント質のスラリーが２つの表面仕上げ材料の間に挟まれるように、同じ種類の第２の表面仕上げ材料で湿性スラリーを覆うことを必要とする。この後に、乾燥することによって過剰水がスラリーから除去される。セメント質のスラリーは、固体物品を生成するために最終乾燥に先立って固まらせる。
【０００４】
セメント質の物品の製造工程は、したがって、多くの場合乾燥工程において過剰水がセメント質のスラリーから除去され得る十分に透水性である表面仕上げ材料を必要とする。欠点は、繊維質マット表面仕上げ材料の透水性が使用中に水がマットに浸透してセメント質の芯に接触することを可能にさせるのでセメント質の物品の耐水性も減少することである。
【０００５】
したがって、新規の耐水性セメント質の物品、ならびにこうした物品を調製する方法への要望は、依然としてある。
【発明の概要】
【課題を解決するための手段】
【０００６】
一態様において、本発明は、石膏系芯、繊維質マット、および疎水性の仕上げ剤を含む、それらからなる、または本質的にそれらからなるマット表面の（ｍａｔ−ｆａｃｅｄ）石膏ボードを提供する。繊維質マットは、石膏系芯の少なくとも１つの面に面している内表面および内表面と反対側の外表面を有する。疎水性の仕上げ剤は、マットの外表面に面する。疎水性の仕上げ剤は、クラスＣフライアッシュ、膜形成ポリマー、および化学式：
（ＲＯ）３−Ｓｉ−Ｘ、
（式中、ＲＯはアルコキシ基およびＸは有機官能基である）のシラン化合物を含む。疎水性の仕上げ剤は、ボード芯に面する内面と反対側の、マットの外面に面する。一部の実施形態において、マットは、石膏系芯の両側にマットを備えた状態で、２つの部分を有して、サンドイッチ構造を形成する。
【０００７】
別の態様において、本発明は、石膏系芯を含む、それらからなる、または本質的にそれらからなるマット表面の石膏ボードを提供する。疎水性の仕上げ剤は、クラスＣフライアッシュ、膜形成ポリマー、および少なくとも約１５０ダルトン（例えば、少なくとも約１７５、少なくとも約２００、または少なくとも約２５０）の分子量を有するシラン化合物を含む。疎水性の仕上げ剤は、ボード芯に面する内面と反対側の、マットの外面に面する。一部の実施形態において、マットは、石膏系芯の両側にマットを備えた状態で、２つの部分を有して、サンドイッチ構造を形成する。
【０００８】
別の態様において、本発明は、セメント質の芯、ポリマー繊維もしくは鉱物繊維を含む繊維質マット、ならびに本質的にクラスＣフライアッシュ、膜形成ポリマー、およびアルキルアルコキシシランからなる疎水性の仕上げ剤を含む、それらからなる、または本質的にそれらからなるマット表面の石膏ボードを提供する。仕上げ剤組成物は、一部の実施形態において湿潤状態で適用してよい。クラスＣフライアッシュは、湿式仕上げ剤組成物の約５０重量％から約８５重量％の量で存在してよい。膜形成ポリマーは、以下のポリマー：アクリルポリマーおよびコポリマー、ゴム系ポリマーおよびコポリマー、例えばスチレン−ブタジエンゴム、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマー、ならびにそれらの任意の組み合わせなど、のうちの１種または複数の形態であってよい。膜形成ポリマーは、湿式仕上げ剤の約５重量％から約２５重量％の量であってよい。アルキルアルコキシシランは、湿式仕上げ剤約０．１重量％から約５重量％の量であってよい。繊維質マットは、石膏系芯の少なくとも１つの面に面している内表面を有する。疎水性の仕上げ剤は、ボード芯に面する内面と反対側の、マットの外面に面する。一部の実施形態において、マットは、石膏系芯の両側にマットを備えた状態で、２つの部分を有して、サンドイッチ構造を形成する。
【０００９】
別の態様において、本発明は、セメント質の芯材料、ならびに仕上げ剤組成物が、クラスＣフライアッシュ、膜形成ポリマー、および一般式：
（ＲＯ）３−Ｓｉ−Ｘ、
（式中、ＲＯはアルコキシ基およびＸは有機官能基である）のシラン化合物を含む、セメント質の芯に面している仕上げ剤組成物を含む物品を提供する。
【００１０】
有利には、本発明の実施形態による生成物（例えば、セメント質のパネルまたは物品）は、１種または複数の優れた特性、例えば耐透水性および／または不透水性、水耐久性ならびに耐浸食性；種々の仕上げ剤、接着剤、およびセメント質のモルタルとの接着；外部に適用された仕上げ剤および接着剤の使用量の著しい減少をもたらすより低い表面吸収；美観；ならびに／あるいはカビおよび白カビ耐性を示す。
【図面の簡単な説明】
【００１１】
【図１Ａ】実施例１に記載のような透水性試験配置における装置を例示する。
【図１Ｂ】実施例１に記述されているような、比較目的のための仕上げ剤無しの未仕上げのガラスマット強化石膏パネルの耐透水性試験を例示する、水位の低下（インチ）対時間（日）のグラフである。
【図１Ｃ】実施例１の未仕上げのガラスマット石膏パネルの天面上で観察された漏水を例示する。
【図１Ｄ】実施例１の未仕上げのガラスマット石膏パネルの天面上の４時間における漏水を例示する。
【図１Ｅ】実施例１の未仕上げのガラスマット石膏パネルの天面上の２４時間における漏水を例示する。
【図２Ａ】実施例２に記述されているような仕上げ済みのガラスマットパネルを例示する。
【図２Ｂ】実施例２に記述されている試料Ａの仕上げ済みのガラスマット強化石膏パネルの耐透水性試験結果を例示する、水位の低下（インチ）対時間（日）のグラフである。
【図２Ｃ】実施例２に記述されている試料Ａの仕上げ済みのガラスマット強化石膏パネルの耐透水性試験結果を例示する。
【図２Ｄ】実施例２に記述されている試料Ａの仕上げ済みのガラスマット石膏パネルの耐透水性試験結果を例示する。
【図２Ｅ】実施例２に記述されている試料Ａの仕上げ済みのガラスマット石膏パネルの耐透水性試験結果を例示する。
【図３Ａ】実施例３に記述されている試料Ｂの仕上げ済みのガラスマット強化石膏パネルの耐透水性試験を例示する、水位の低下（インチ）対時間（日）のグラフである。
【図４Ａ】実施例４に記述されている試料Ｃの仕上げ済みのガラスマット強化石膏パネルの耐透水性試験を例示する、水位の低下（インチ）対時間（日）のグラフである。
【図５Ａ】実施例５に記述されている試料Ｄの仕上げ済みのガラスマット強化石膏パネルの耐透水性試験を例示する、水位の低下（インチ）対時間（日）のグラフである。
【図５Ｂ】実施例５に記述されている試料Ｄの仕上げ済みのガラスマット強化石膏パネルの耐透水性試験を例示する。
【図６Ａ】実施例６に記述されている試料Ｅの仕上げ済みのガラスマット強化石膏パネルの耐透水性試験を例示する、水位の低下（インチ）対時間（日）のグラフである。
【図６Ｂ】実施例６に記述されている試料Ｅの仕上げ済みのガラスマット強化石膏パネルの耐透水性試験を例示する。
【図７Ａ】実施例７に記述されている試料Ｆの仕上げ済みのガラスマット強化石膏パネルの耐透水性試験を例示する、水位の低下（インチ）対時間（日）のグラフである。
【図７Ｂ】実施例７に記述されている試料Ｆの仕上げ済みのガラスマット強化石膏パネルの耐透水性試験を例示する。
【図８Ａ】実施例８に記述されている試料Ｇの仕上げ済みのガラスマット強化石膏パネルの耐透水性試験を例示する、水位の低下（インチ）対時間（日）のグラフである。
【図８Ｂ】実施例８に記述されている試料Ｇの仕上げ済みのガラスマット強化石膏パネルの耐透水性試験を例示する。
【図９Ａ】実施例９に記述されている試料Ｈの仕上げ済みのガラスマット強化石膏パネルの耐透水性試験を例示する、水位の低下（インチ）対時間（日）のグラフである。
【図９Ｂ】実施例９に記述されている試料Ｈの仕上げ済みのガラスマット強化石膏パネルの耐透水性試験を例示する。
【図１０Ａ】実施例１１に記述されている試料Ｊの仕上げ済みのガラスマット強化石膏パネルの浸水無し（すなわち、「現状のまま」）および被覆された表面を７日間湿潤させた後の両方の釘引き抜き抵抗試験を例示する。
【図１０Ｂ】試料Ｊの仕上げ済みのガラスマット強化石膏パネルの浸水無し（すなわち、「現状のまま」）および被覆された表面を７日間湿潤させた後の両方の曲げ強度試験を例示する。
【図１０Ｃ】実施例１１に記載のようなタイル接着性試験のための配置を、配置の上面図において図式化して例示する。
【図１０Ｄ】実施例１１に記載のようなタイル接着性試験のための配置を、配置の断面図において図式化して例示する。
【図１０Ｅ】実施例１１からの試料Ｊの仕上げ済みのガラスマット強化石膏パネルの浸水無し（すなわち、「現状のまま」）および被覆された表面を７日間湿潤させた後の両方のタイル接着性試験を例示するグラフである。
【図１１】実施例１２からの試料Ｋの仕上げ済みのガラスマット強化石膏パネルの浸水無し（すなわち、「現状のまま」）および浸水模擬エージング後の両方の引張強度試験を例示するグラフである。
【発明を実施するための形態】
【００１２】
本発明は、セメント質の生成物、例えばマット表面のボードにおける耐水性を、少なくともある程度、改善することを対象とする。本発明による生成物は、セメント質の芯および芯に面している疎水性の仕上げ剤を含む、それらからなる、または本質的にそれらからなる。疎水性の仕上げ剤は、クラスＣフライアッシュ、膜形成ポリマー、およびシラン化合物を含む、それらからなる、または本質的にそれらからなる。
【００１３】
一部の実施形態において、生成物は、マットが石膏芯に面していてよい内表面を有し、かつ外表面が内面の反対側である、セメント質の芯（例えば、石膏系芯）、繊維質マット、およびマットの外表面に面する疎水性の仕上げ剤を含む、それらからなる、または本質的にそれらからなるボードである。「面する」と言う語は、本明細書で使用する場合、他の構成要素が場合によっては、本発明の実施形態に従って（本明細書に定義されるように）、仕上げ剤とマットとの間、またはマットと芯との間にあり得ることを意味する。一部の実施形態において、マットは、当技術分野において知られているようなサンドイッチ配置を形成するために、例えば、石膏系芯の両側にマットを備えた、少なくとも２つの部分であってよい。マットが２つ以上の部分を有する実施形態においては、少なくとも１つのマットが、および一部の実施形態においては、全てのマットが、マット（１つまたは複数）のそれぞれの外表面に面している疎水性の仕上げ剤を有する。
【００１４】
驚いたことに、本発明の実施形態は、マット表面の用途などのために、改善された耐水性を与え、かつ一部の実施形態において、本発明の生成物は、遮水特性を可能にするために実質的な水に対する不透性を達成し得る。一部の実施形態において、本発明によるボードは、（ＡＳＴＭ  Ｄ４０６８を参照しているような）ＡＮＳＩ  Ａ１１８に従う防水性標準に合格する。防水性標準に合格することは、本発明の実施形態による生成物が、国際的な建築および住居基準法下の防水標準の認可を必要とする地域において用いられることを有利に可能にし得る。
【００１５】
さらには、本発明による生成物は、生成物の強度または可撓性を妥協することなく耐水性および／または遮水性を達成する。したがって、本発明の実施形態による生成物は、剛性または脆性になり過ぎることは無いが、むしろＡＳＴＭ  Ｃ１１７８に従って釘引き抜き抵抗、曲げ強度、芯硬度、端部および縁部硬度、表面吸水、ならびに／または加湿撓み（ｈｕｍｉｄｉｆｉｅｄ  ｄｅｆｌｅｃｔｉｏｎ）などの望ましい機械的特性を達成する。さらに、本発明のパネルのせん断接着強度（例えば、セメント硬化物モルタルまたは有機接着剤を用いて接着した場合）は、ＡＳＴＭ  Ｃ１３２５標準に従って試験した場合に約５０ｐｓｉ（約３４５ｋＰａ）を超える。この特性は、薄型セメント硬化物モルタルまたは有機接着剤を用いてセラミックタイルおよび石材を接着するために基板として用いられ得る一部の実施形態において有用である。
【００１６】
本発明による仕上げ剤組成物の実施形態は、驚くべき可撓性をさらに示す。セメント質の仕上げ剤組成物の可撓性の性質は、生成物および場合によっては生成物を含有する建築または構造のライフサイクルの間の種々の要因に起因する亀裂および機械的劣化の形成に抵抗することにおいて一部の実施形態では特に有用である。これらの要因には、例えば、取り扱い中または設置中のパネルの曲げ、外部から掛けられる負荷に起因するパネルの曲げおよび変形、例えばモルタルこてなどの建設装置および道具からのパネルの引掻き、湿熱変化に起因する材料収縮または膨張、水食、蒸気圧、ならびに凍結および解凍環境循環が含まれる。
【００１７】
本発明の一部の実施形態による生成物が、仕上げ剤組成物における原料の驚くべきかつ予想外な相乗効果に起因して、相当の厚さの仕上げ剤組成物を要求することなくかつ／または本明細書に述べるような、かなりの量のクラスＣフライアッシュ、シラン、もしくは膜形成ポリマーを要求することなく所望の特徴（例えば、透水防止性、不透水性、強度、および／または可撓性）を達成することは、さらに驚くべきかつ予想外である。
【００１８】
本発明によるボードの実施形態は、特に耐水性およびとりわけ防水性が有益であろう、多数の屋内および屋外用途において用いられ得る。例えば、本発明によるボードは、例えば建築または他の構造物の湿潤および乾燥領域におけるセラミックタイルおよび天然石材の設置において有用で有り得る、下地ボードとして用いてよい。タイル下地用途の非限定的な例には、シャワー室、汚れ防止板、カウンタートップ、床、および同類のものを含めた、炊事場および風呂場内などの、建築または他の構造物の湿潤領域が含まれるであろう。
【００１９】
本発明の実施形態によるボードは、屋外天候バリアパネル、例えば屋外野地板のためにも用いてよい。この点において、ボードは、一体型天候バリアを提供するために屋外野地板パネルとして用いられ得る。他の実施形態において、本発明によるボードは、本用途のために望ましい水耐久性および低い表面吸収特性を有する屋根カバーボードとして用いてよい。こうした低い吸収性は、例えば、外部に適用される仕上げおよび接着剤の使用量を減少するために有用であり得る。一層の他の実施形態において、本発明によるボードは、外壁基板として用いてよい。こうした外壁基板は、当技術分野において知られているような外断熱外壁仕上げ方式（ｅｘｔｅｒｉｏｒ  ｉｎｓｕｌａｔｉｏｎ  ｆｉｎｉｓｈ  ｓｙｓｔｅｍ（ＥＩＦＳ））、および直接塗布外部仕上げ方式（ｄｉｒｅｃｔ−ａｐｐｌｉｅｄ  ｅｘｔｅｒｉｏｒ  ｆｉｎｉｓｈ  ｓｙｓｔｅｍｓ（ＤＥＦＳ））における、例えば種々の構成要素および仕上げ剤材料、例えば発泡プラスチック、セメント質のベース仕上げ剤および同類のものの導入のための、多数の方法において有用で有り得る。一態様において、ボードは、外装下で有用である。
【００２０】
仕上げ剤組成物において、クラスＣ水硬性フライアッシュ、またはその同等物を含む水硬性成分が含まれる。水硬性成分は、クラスＣフライアッシュを含んでよく、それらからなってよく、または本質的にそれらからなってよい。この種のフライアッシュは、例えば、ある種の石炭の加工から生じ得る、石灰高含有フライアッシュである。例えば、一部の実施形態において、クラスＣフライアッシュは、フライアッシュの少なくとも約１０重量％、例えば少なくとも約１２重量％、少なくとも約１５重量％、少なくとも約１８重量％または少なくとも約２０重量％の石灰含有量を有する。ＡＳＴＭ指定Ｃ−６１８は、クラスＣフライアッシュ（例えば、Ｂａｙｏｕ  Ａｓｈ  Ｉｎｃ．、ルイジアナ州、ビッグケイジャン，ＩＩ、）の特性を記述する。フライアッシュは、水と混合された場合、セメントまたは石膏と同様に硬化する。一部の実施形態において、仕上げ剤組成物は、クラスＣフライアッシュを含みかついかなる他の水硬性材料も実質的に含まない。本明細書で使用する場合、こうした他の水硬性材料の「実質的に含まない」は、組成物が、こうした他の水硬性材料を組成物の重量に基づいて０ｗｔ％含む、または含まない、あるいは無効なもしくは取るに足らない量のこうした他の水硬性材料を含むことを意味する。無効量の例は、当業者なら理解するであろうように、こうした硬化材料を用いて意図される目的を達成する閾値量未満の量である。取るに足らない量は、当業者なら理解するであろうように、例えば、原料に応じて、組成物の重量に基づいて約１０％以下、約５％以下、約２％以下、約１％以下、約０．５％以下、または約０．１％以下であってよい。
【００２１】
しかしながら、他の実施形態においては、高アルミナセメントを含めた、セメント、無水硫酸カルシウム、硫酸カルシウム半水和物または硫酸カルシウム二水和物を含めた、硫酸カルシウム、他の水硬性成分およびそれらの組み合わせを含め、フライアッシと組み合わせた他の水硬性成分の使用が予期される。フライアッシュの混合物も使用が予期される。シリカフューム（例えば、ＳＫＷ  Ｓｉｌｉｃｉｕｍ  Ｂｅｃａｎｃｏｕｒ、Ｃａｌｉｆ．、ケベック州、サンローラン（Ｓｔ．Ｌａｕｒｅｎｔ））は、別の好ましい材料である。
【００２２】
ポルトランドセメント、生石灰（ＣａＯ）または消石灰（Ｃａ（ＯＨ）２）が水硬性成分に含まれる場合、これらは、仕上げ剤組成物が例えば亀裂または他の損傷の形で悪影響を受け得るような熱および衝撃レオロジー（ｉｍｐａｃｔ  ｒｈｅｏｌｏｇｙ）を生成し得る。したがって、一部の実施形態において、ポルトランドセメントは、水硬性成分の約５０重量％以下、例えば約４５％以下、約４０％以下、約３５％以下、約３０％以下、約２５％以下、約２０％以下、約１５％以下、約１０％以下、約５％以下、約１％以下、または約０．１％以下の量で水硬性成分中に含まれる。生石灰については、含まれる場合、一部の実施形態において、水硬性成分の約１０重量％以下、例えば約８％以下、約５％以下、約３％以下、約１％以下、約０．５％以下、または約０．１％以下の量で含まれる。消石灰に関しては、含まれる場合、一部の実施形態において、水硬性成分の約２５重量％以下、例えば約２０％以下、約１５％以下、約１０％以下、約５％以下、約１％以下、約０．５％以下、または約０．１％以下の量で含まれる。
【００２３】
理論に拘泥されることを望むものではないが、クラスＣフライアッシュ粒子の形状は、本組成物の特性に著しく寄与すると考えられる。フライアッシュの球形状は、混合において「ボールベアリング」効果をもたらし、必要水量を増加すること無く組成物の加工性を改善する。加えて、一部のフライアッシュは、コンクリートが固まって強固になる時に発熱を著しく減少することが証明されている。クラスＣフライアッシュは、全てのポゾラン材料がするように、一般にポルトランドセメント（例えば、Ｓｔ．Ｍａｒｙ’ｓ  Ｃｅｍｅｎｔ  Ｉｎｃ．、ミシガン州、デトロイト）のみと混合するよりもずっと長期間を稼ぐ増加した強度を提供する。硬化生成物においては、材料における一層の屈曲を可能にしている、石膏またはコンクリートにおいて見られるよりも高い割合の非結晶質材料があるように思われる。
【００２４】
クラスＣフライアッシュが所望される別の理由は、増加したライフサイクル期待およびその使用と関連した耐久性の増加である。水和行程中、フライアッシュは、ケイ酸カルシウム水和物およびアルミン酸カルシウム水和物を形成している水酸化カルシウムと化学的に反応し、これは水酸化カルシウムを浸出させるリスクを軽減して、組成物の透水性をより低くする。クラスＣフライアッシュは、水対セメント比を下げることによって水硬性組成物の透水性も改善し、これは硬化組成物中に残っている毛管孔隙の体積を減少する。フライアッシュの球形状は、組成物の圧密を改善し、これも透水性を減少する。フライアッシュ中にしばしば存在する、アルミン酸三カルシウムが、硬化促進剤として働いて硬化反応を加速することも理論上想定される。
【００２５】
一部の実施形態において、クラスＣフライアッシュは、約１ミクロンから約１００ミクロンの平均粒径を有する。本発明の実施形態において、フライアッシュの平均粒径は、例えば、下表１に記載される通りであってよい。表において、「Ｘ」は、「約［第１行の対応する値］から約［第１列の対応する値］」の範囲を表す。示される値は、ミクロンでの平均粒径を表す。説明を容易にするために、それぞれの値は「約」でその値を表すことが理解されるであろう。例えば、最初の「Ｘ」は、「約１ミクロンから約１０ミクロン」の範囲である。
【００２６】
【表１】
0006442474.tif 000002
【００２７】
したがって、平均粒径は、前述の端点のいずれも含めた間の範囲を有し得る。
【００２８】
一部の実施形態において、水硬性成分は、実質的にシリカ（ＳｉＯ２）、アルミナ（Ａｌ２Ｏ３）または酸化鉄（Ｆｅ２Ｏ３）を含まない。本明細書で使用する場合、シリカ、アルミナまたは酸化鉄の「実質的に含まない」は、組成物が、シリカ、アルミナまたは酸化鉄を組成物の重量に基づいて０ｗｔ．％含む、または含まない、あるいは無効なまたは取るに足らない量のシリカ、アルミナまたは酸化鉄を含むことを意味する。無効量の例は、当業者なら理解するであろうように、こうした硬化材料を用いて意図される目的を達成する閾値量未満の量である。取るに足らない量は、当業者なら理解するであろうように、例えば、原料に応じて、組成物の重量に基づいて約５％以下、約２％以下、約１％以下、または約０．１％以下であってよい。
【００２９】
しかしながら、必要に応じて一部の実施形態において、シリカ、アルミナ、および／または酸化鉄が、含まれていてもよい。含まれる場合、一部の実施形態において、これらの材料は、全体で水硬性成分の約５０重量％未満、例えば、水硬性成分の約４０重量％未満、約３０重量％未満、約２０重量％未満、または約１０重量％未満などを占める。
【００３０】
水硬性成分の量（例えば、クラスＣフライアッシュ単独でまたは他の水硬性材料とのいくつかの組み合わせで）は、一部の実施形態において湿式仕上げ剤組成物の約５０重量％から約８５重量％であってよい。本発明の実施形態において、水硬性成分、例えば、クラスＣフライアッシュの量は、例えば、下表２に記載される通りであってよい。表において、「Ｘ」は、「約［第１行の対応する値］から約［第１列の対応する値］」の範囲を表す。示された値は、湿式仕上げ剤組成物の重量による割合を表す。説明を容易にするために、それぞれの値は「約」でその値を表すことが理解されるであろう。例えば、最初の「Ｘ」は、「湿式仕上げ剤組成物の約５０重量％から組成物の約５５重量％」の範囲である。
【００３１】
【表２】
0006442474.tif 000003
【００３２】
したがって、クラスＣフライアッシュの量は、前述の端点のいずれも含めた間の範囲を有し得る。
【００３３】
膜形成ポリマーは、仕上げ剤組成物の実施形態に含まれる。膜形成ポリマーは、好ましくは純粋アクリル、ゴム、スチレンブタジエンゴム、スチレンアクリル、ビニルアクリル、またはアクリル化エチレン酢酸ビニルコポリマーから作られる。好ましくは膜形成ポリマーは、アクリル酸、アクリル酸エステル、メタクリル酸、およびメタクリル酸エステルからなる群から選択される少なくとも１種のアクリルモノマーから導かれる。例えば、好ましくは乳化重合において用いられるモノマーには、アクリル酸メチル、メタクリル酸メチル、アクリル酸エチル、メタクリル酸エチル、アクリル酸ブチル、メタクリル酸ブチル、アクリル酸プロピル、メチルアクリル酸プロピル、アクリル酸およびメタクリル酸２−エチルヘキシル、アクリル酸およびメタクリル酸シクロヘキシル、アクリル酸およびメタクリル酸デシル、アクリル酸およびメタクリル酸イソデシル、アクリル酸およびメタクリル酸ベンジル、他のアクリル酸塩、メタクリル酸塩およびそれらのブレンド、アクリル酸、メタクリル酸、スチレン、ビニルトルエン、酢酸ビニル、酢酸より高級のカルボン酸のビニルエステル、例えば、バーサチック酸ビニル、アクリロニトリル、アクリルアミド、ブタジエン、エチレン、塩化ビニルならびに同類のもの、ならびにそれらの混合物が含まれる。一部の実施形態において、膜形成ポリマーは、アクリルポリマーおよびコポリマー、ゴム系ポリマーおよびコポリマー、例えばスチレン−ブタジエンゴム、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマーならびにそれらの任意の組み合わせのうちの１種または複数を含む。一部の実施形態において、膜形成ポリマーは、例えば、ラテックスポリマーなど水溶性である。ポリマーは、液状形態でまたは再分散性ポリマーとしてのいずれかで用いてよい。１つの例は、メタクリル酸メチルとアクリル酸ブチルとのコポリマー（例えば、Ｆｏｒｔｏｎ  ＶＦ  ７７４、ＥＰＳ  Ｉｎｃ．、イリノイ州、マレンゴ）である。
【００３４】
膜形成ポリマーは、一部の実施形態において湿式仕上げ剤組成物の約５重量％から約２５重量％の量で存在してよい。本発明の実施形態において、膜形成ポリマーの量は、例えば、下表３に記載される通りであってよい。表において、「Ｘ」は、「約［第１行の対応する値］から約［第１列の対応する値］」の範囲を表す。示された値は、湿式仕上げ剤組成物の重量による割合を表す。説明を容易にするために、それぞれの値は「約」でその値を表すことが理解されるであろう。例えば、最初の「Ｘ」は、「湿式仕上げ剤組成物の約５重量％から湿式仕上げ剤組成物の約８重量％」の範囲である。
【００３５】
【表３】
0006442474.tif 000004
【００３６】
したがって、膜形成ポリマーの量は、前述の端点のいずれも含めた間の範囲を有し得る。
【００３７】
シラン化合物は、本発明による仕上げ剤組成物に含まれる。一部の実施形態において、シランは、一般化学式：
（ＲＯ）３−Ｓｉ−Ｘ、
（式中、ＲＯはアルコキシ基およびＸは有機官能基である）
の内である。ＲＯアルコキシ基に関しては、一部の実施形態において、メトキシまたはエトキシであってよいが、他のアルコキシ基が予期されかつ含まれ得る。Ｘ有機官能基は、任意のこうした疎水性を提供する基、例えば、メチル、エチル、プロピル、ブチル、ペンチル、ヘキシルまたはオクチルなどであってよい。ブチル、ペンチル、ヘキシルおよびオクチル基などの長鎖有機官能基は、増大された疎水性を与えることにおけるそれらの有益な役割のために本発明の一部の実施形態において選択される。
【００３８】
いかなる理論にも拘泥されるものではないが、長鎖有機官能基を有するシラン化合物は、本発明の実施形態の仕上げ剤組成物において相対的により安定でありしたがって優れた撥水特性を提供すると考えられる。シランは、加水分解および縮合反応後のアルコキシ基の除去によって無機表面に架橋または結合する。アルコキシ基は、水分が存在する場合に基板内のそれら自身および任意のヒドロキシ（ｈｙｄｏｘｙ）（ＯＨ）基と反応し、シリコーン樹脂網を形成する。この強い化学結合の形成は、例えばシリコーン処理の特性で有り得る長期耐久性を提供する。しかしながら、一部の実施形態において、一般にはあまり好ましくなく、一部の実施形態においては除外されるが、メチルなどの小鎖（ｓｍａｌｌ−ｃｈａｉｎ）の有機官能基を利用することは、その使用があまり望ましくない疎水性および透水防止性に繋がり得るものの、可能で有り得る。
【００３９】
一部の実施形態において、本発明によるシラン化合物（例えば、アルキルアルコキシシラン）は、少なくとも約１５０、例えば少なくとも約１７５、少なくとも約２００、少なくとも約２２５またはそれより大きい分子量によって特徴付けられる。シラン化合物は、当業者は容易に理解するであろうように、濃縮形態またはエマルションの形態のいずれかで混合物に加えてよい。
【００４０】
本発明の実施形態による適したアルキルアルコキシシラン化合物の一部の例には、例えば、オクチルトリエトキシシラン、イソオクチルトリエトキシシラン、オクチルトリメトキシシラン、イソオクチルトリメトキシシラン、ブチルトリエトキシシラン、イソブチルトリエトキシシラン、ブチルトリメトキシシラン、またはイソブチルトリメトキシシラン、あるいはそれらの任意の組み合わせが含まれる。一部の実施形態において、シランとシロキサン化合物との混合物は、本発明のパネルに所望の程度の耐透水性を提供するためにも利用してよい。
【００４１】
シラン化合物は、本発明の実施形態に従って湿式仕上げ剤組成物の約５重量％以下の量、例えば、約０．１重量％から約５重量％の量で存在してよい。本発明の実施形態において、シラン化合物の量は、例えば、下表４に記載される通りであってよい。表において、「Ｘ」は、「約［第１行の対応する値］から約［第１列の対応する値］」の範囲を表す。示された値は、湿式仕上げ剤組成物の重量による割合を表す。説明を容易にするために、それぞれの値は「約」でその値を表すことが理解されるであろう。例えば、最初の「Ｘ」は、「湿式仕上げ剤組成物の約０．１重量％から湿式仕上げ剤組成物の約０．５重量％」の範囲である。
【００４２】
【表４】
0006442474.tif 000005
【００４３】
したがって、シラン化合物の量は、前述の端点のいずれも含めた間の範囲を有し得る。
【００４４】
１種または複数の無機充填剤および骨材は、例えば、コストを削減および収縮亀裂を減少するために場合によっては一部の実施形態の仕上げ剤組成物に含まれていてよい。典型的な充填剤には、砂、滑石、雲母、炭酸カルシウム、焼成粘土、軽石、破砕または膨張パーライト、火山灰、もみ殻灰、珪藻土、スラグ、メタカオリン、および他のポゾラン材料が含まれる。これらの材料の量は、強度などの特性が悪影響を受ける点を超えるべきでない。例えば、一部の実施形態において、骨材または無機充填剤の累積量は、仕上げ剤組成物の約５０重量％以下、例えば、約４５％以下、約４０％以下、約３５％以下、約３０％以下、約２５％以下、約２０％以下、約１５％以下、約１０％以下、約５％以下、約２％以下、約１％以下、約０．５％以下、または約０．１％以下などである。
【００４５】
非常に薄い仕上げ剤が調製されている場合などの、一部の実施形態においては、非常に小さい充填剤、例えば砂または微小球の使用が好ましい。含まれる場合、一部の実施形態において、充填剤および／または骨材は、好ましくは約３０００ミクロン以下、約２５００ミクロン以下、約２０００ミクロン以下、約１５００ミクロン以下、約１０００ミクロン以下、約５００ミクロン以下、または約１００ミクロン以下の粒径を有する。いかなる特定の理論にも拘泥されることを望むものではないが、より大きい粒径は、時々仕上げをするための工程に、均一な被覆が時には達成されにくくなり得るような干渉をし得ると考えられる。
【００４６】
例えば、高性能減水剤などの、減水剤添加剤は、水硬性スラリーの流動度を改善するために仕上げ剤組成物の実施形態に場合によっては含まれていてよい。こうした添加剤は、分子が互いに対してより容易に移動できるように溶液中に分子を分散させ、それによってスラリー全体の流動性を改善する。ポリカルボン酸塩、スルホン化メラミンおよびスルホン化ナフタレンは、高性能減水剤として知られている。好ましい高性能減水剤には、マサチューセッツ州、ケンブリッジのＧｒａｃｅ  Ｃｏｎｓｔｒｕｃｔｉｏｎ  ＰｒｏｄｕｃｔｓによるＡＤＶＡ  ＣａｓｔおよびＡＤＶＡ  Ｃａｓｔ  ５００ならびにジョージア州、シーダータウンのＧｅｏ  Ｓｐｅｃｉａｌｔｙ  ＣｈｅｍｉｃａｌｓのＤｉｌｏｆｌｏ  ＧＷ  Ｓｕｐｅｒｐｌａｓｔｉｃｉｚｅｒが含まれる。これらの材料の追加は、使用者がスラリーの流動度を特定の用途に合わせることを可能にする。
【００４７】
減水剤添加剤は、湿式仕上げ剤組成物の約０重量％から約５重量％の量で存在してよい。本発明の実施形態において、減水剤添加剤は、例えば、下表５に記載される通りであってよい。表において、「Ｘ」は、「約［第１行の対応する値］から約［第１列の対応する値］」の範囲を表す。示された値は、湿式仕上げ剤組成物の重量による割合を表す。説明を容易にするために、それぞれの値は「約」でその値を表すことが理解されるであろう。例えば、最初の「Ｘ」は、「湿式仕上げ剤組成物の約０重量％から約０．５重量％」の範囲である。
【００４８】
【表５】
0006442474.tif 000006
【００４９】
着色剤は、所望に応じて組成物または仕上げ済みの物品の色を変えるために場合によっては仕上げ剤組成物に加えてよい。フライアッシュは、典型的には灰色であり、通常クラスＣフライアッシュはクラスＦフライアッシュより明るい色である。組成物と親和性である任意の染料または顔料を、場合によっては用いてよい。二酸化チタンを、場合によっては白色染料として用いてよい。好ましい着色剤は、Ｓｏｌｕｔｉｏｎ  Ｄｉｓｐｅｒｓｉｏｎｓ、ケンタッキー州、シンシアナのＡｊａｃｋ  Ｂｌａｃｋである。着色剤は、湿式仕上げ剤組成物の約０重量％から約２重量％の量、例えば、湿式仕上げ剤組成物の約０．１重量％から約２重量％、湿式仕上げ剤組成物の約０．５重量％から約２重量％、湿式仕上げ剤組成物の約１重量％から約２重量％、湿式仕上げ剤組成物の約０．１重量％から約１．５重量％、または湿式仕上げ剤組成物の約０．５重量％から約１．５重量％などの量で存在してよい。
【００５０】
繊維質マットは、任意の適した種類のポリマーまたは鉱物繊維、あるいはそれらの組み合わせを含む。適した繊維の非限定的な例には、ガラス繊維、ポリアミド繊維、ポリアラミド繊維、ポリプロピレン繊維、ポリエステル繊維（例えば、テレフタル酸ポリエチレン（ＰＥＴ））、ポリビニルアルコール（ＰＶＯＨ）、酢酸ポリビニル（ＰＶＡｃ）、セルロース繊維（例えば、綿、レーヨン、など）、および同類のもの、ならびにそれらの組み合わせが含まれる。さらには、マットの繊維は、疎水性または親水性でよく、仕上げ済みまたは未仕上げでよい。当然ながら、繊維の選択は、部分的に、セメント質の物品が用いられる用途の種類に依存するであろう。例えば、セメント質の物品が耐熱または耐火性を必要とする用途に用いられる場合、適切な耐熱または耐火性繊維が繊維質マットにおいて用いられるべきである。
【００５１】
繊維質マットは、織物または不織物であってよいが、不織マットは好ましい。不織マットは、結合剤によって相互に結合された繊維を含む。結合剤は、典型的にはマット産業において用いられる任意の結合剤であってよい。適した結合剤には、これに限定されないが、尿素ホルムアルデヒド、メラミンホルムアルデヒド、ステアリン酸メラミンホルムアルデヒド、ポリエステル、アクリル、酢酸ポリビニル、変性されたまたは酢酸ポリビニルもしくはアクリルとブレンドされた尿素ホルムアルデヒドまたはメラミンホルムアルデヒド、スチレンアクリルポリマー、および同類のもの、ならびにそれらの組み合わせが含まれる。適した繊維質マットには、セメント質の物品のための表面仕上げ材料として用いられる市販のマットが含まれる。
【００５２】
さらなる例示を目的として、適したガラス繊維マットの非限定的な例には、約８０〜９０パーセント（例えば、約８３パーセント）の直径１６ミクロン、長さ１／２インチから１インチ（長さ約１．２〜２．５ｃｍ）の連続フィラメント繊維および約１０〜２０パーセント（例えば、約１７パーセント）の約２４ｌｂｓ／１０００ｆｔ２（約１１ｋｇ／９２．９ｍ２）の基本重量で約２．７公称ミクロンの直径を有する生体溶解性超極細繊維（Ｊｏｈｎｓ  Ｍａｎｖｉｌｌｅによって製造されたＭｉｃｒｏ−Ｓｔｒａｎｄ（登録商標）  Ｔｙｐｅ  ４８１）が含まれる。１つの適したガラス繊維マットは、Ｊｏｈｎｓ  Ｍａｎｖｉｌｌｅによって製造されたＤｕｒａＧｌａｓｓ（登録商標）  ８９２４Ｇ  Ｍａｔである。ガラスマットのための結合剤は、任意の適した結合剤、例えば、スチレンアクリル結合剤であってよく、これはマットの約２８重量％（＋／−３％）であってよい。ガラスマットは、色付きの顔料、例えば、緑色顔料または着色剤を含んでいてよい。
【００５３】
仕上げ剤材料は、当技術分野において既知の種々の方法のいずれかによって液体または固体材料（例えば、樹脂、湿式分散粉末、乾燥粉末、または膜）として繊維質マットに適用してよい。例えば、疎水性の仕上げ剤材料は、疎水性の仕上げ剤材料をはけ塗り、噴霧、ロール塗り、注入、浸漬、篩過、または上塗りすることにより適用してよい。固体材料、例えば粉末は、溶媒または分散剤が繊維質マット材料と不都合に反応しないという条件で、任意の一般的な溶媒（例えば、水、アルコールなど）または分散剤を用いて適用に先立って分散させて良い。繊維質マットの表面繊維を食刻し、それによって仕上げ剤材料がマットに接着する能力を向上する溶媒も、用いてよい。好ましくは、用いられる任意の溶媒または分散剤は、容易に乾燥して仕上げ剤が繊維質マットに接着することを妨げる残留物を残さない。液体または分散した仕上げ剤材料は、繊維質マットへの適用に適した任意の粘度を有してよい。典型的には、液体または分散した仕上げ剤材料の粘度は、約５０〜２００クレブス単位（Ｋｒｅｂ’ｓ  ｕｎｉｔｓ）（ＫＵ）（約３００〜２０，０００ｃＰ）、例えば約８０〜１５０ＫＵ（約８００〜８，０００ｃＰ）であろう。
【００５４】
繊維質マットの表面が不規則な表面であることを認識すれば、仕上げ剤材料は、完全に連続的である仕上げ剤を提供する必要はない。例えば、液体または粉末の仕上げ剤組成物が用いられる場合、仕上げ剤材料は、マットの繊維の間の空隙内部に入って仕上げ剤中に隙間または穴を残してもよい。しかしながら、好ましくは仕上げ剤材料は、連続的な、および望ましくは、第１の繊維質マットの寸法と同一の広がりを持つ仕上げ剤を提供するために十分な量で適用される。
【００５５】
第１の繊維質マットに適用される疎水性の仕上げ剤は、好ましくは層の形状である。層は、望ましくは、製造中に繊維質マットを通るセメント質のスラリーの浸透を遅らせるまたは妨げるのに十分な厚さである。
【００５６】
仕上げ剤は、望ましくは仕上げ剤表面に適用される水が、約３０°以上（例えば、約４０°以上）、例えば約３０°から約１２０°、または約５０°から約１００°の接触角を示すようなある程度の疎水性を有する。接触角は、任意の適した技術によって測定してよい。
【００５７】
マットおよび仕上げ剤は、一緒に所望の密度および厚さの合成物を形成してよい。有利には、本発明の実施形態による仕上げ剤は、仕上げ剤中の原料の驚くべき相乗的効果に起因して、少量の仕上げ剤および小さい厚さの仕上げ剤を用いながら前述の耐水性および前述の機械的特性を提供する。例えば、一部の実施形態において、仕上げ済みの繊維マット合成物の厚さは、約０．００７５インチ（約０．２０ｍｍ）から約０．０４０インチ（約１．０ｍｍ）、例えば約０．０１００（約０．２５ｍｍ）から約０．０３０インチ（約０．７６ｍｍ）、または約０．０１２５（約０．３２ｍｍ）から約０．０２０インチ（約０．５１ｍｍ）であってよい。本発明の実施形態において、仕上げ済みの繊維マット合成物の厚さは、例えば、下表６Ａおよび６Ｂに記載される通りであってよい。表において、「Ｘ」は、「約［第１行の対応する値］から約［第１列の対応する値］」の範囲を表す。示された値は、仕上げ済みの繊維マット合成物のインチでの厚さを表す。説明を容易にするために、それぞれの値は「約」でその値を表すことが理解されるであろう。例えば、表６Ａにおける最初の「Ｘ」は、「０．００７５インチから約０．０１００インチ」の範囲である。
【００５８】
【表６】
0006442474.tif 000007
【００５９】
したがって、仕上げ済みの繊維マット合成物の厚さは、表６Ａまたは６Ｂに記述されている前述の端点のいずれも含めたその間の範囲を有し得る。
【００６０】
仕上げ剤組成物中の原料の驚くべきかつ予期しない相乗的効果が理由で、仕上げ剤は、本発明の実施形態における生成物に大幅な重量を追加しない。例えば、仕上げ済みの繊維マット合成物の密度に関して、一部の実施形態においては、約７５ｐｃｆ（約１２００ｋｇ／ｍ３）から約１１５ｐｃｆ（約１８４０ｋｇ／ｍ３）、または約８０ｐｃｆ（約１２８０ｋｇ／ｍ３）から約１２０ｐｃｆ（約１９２０ｋｇ／ｍ３）など約６５ｐｃｆ（約１０４０ｋｇ／ｍ３）から約１２５ｐｃｆ（約２０００ｋｇ／ｍ３）であってよい。本発明の実施形態において、仕上げ済みの繊維マット合成物の密度は、例えば、下表７に記載される通りであってよい。表において、「Ｘ」は、「約［第１行の対応する値］から約［第１列の対応する値］」の範囲を表す。示された値は、仕上げ済みのマット合成物のｌｂ／ＭＳＦでの密度を表す。説明を容易にするために、それぞれの値は「約」でその値を表すことが理解されるであろう。例えば、最初の「Ｘ」は、「６５ｐｃｆから約７０ｐｃｆ」の範囲である。
【００６１】
【表７】
0006442474.tif 000008
【００６２】
したがって、仕上げ済みの繊維マット合成物の密度は、前述の端点のいずれも含めたその間の範囲を有し得る。
【００６３】
一部の実施形態において、仕上げ剤組成物重量は、約４０ｌｂ／ＭＳＦ（約１８ｋｇ／９２．９ｍ２）から約２００ｌｂ／ＭＳＦ（約９１ｋｇ／９２．９ｍ２）、例えば約６０ｌｂ／ＭＳＦ（約２７ｋｇ／９２．９ｍ２）から約１６０ｌｂ／ＭＳＦ（約７３ｋｇ／９２．９ｍ２）、または約８０ｌｂ／ＭＳＦ（約３６ｋｇ／９２．９ｍ２）から約１２０ｌｂ／ＭＳＦ（約５４ｋｇ／９２．９ｍ２）であってよい。本発明の実施形態において、仕上げ剤重量は、例えば、下表８に記載される通りであってよい。表において、「Ｘ」は、「約［第１行の対応する値］から約［第１列の対応する値］」の範囲を表す。示された値は、ｌｂ／ＭＳＦでの仕上げ剤重量を表す。説明を容易にするために、それぞれの値は「約」でその値を表すことが理解されるであろう。例えば、最初の「Ｘ」は、「４０ｌｂ／ＭＳＦから約５０ｌｂ／ＭＳＦ」の範囲である。
【００６４】
【表８】
0006442474.tif 000009
【００６５】
したがって、仕上げ剤重量は、前述の端点のいずれも含めた間の範囲を有し得る。
【００６６】
驚いたことに、仕上げ剤組成物は、仕上げ剤が実質的にマットに浸透するので、本発明の実施形態に従って、機械的特性を達成または維持しながら、かつ相当な量の仕上げ剤を必要とすることなく、耐水性および／または遮水性を増進することにおいて特に有効である。例えば、一部の実施形態において、仕上げ剤浸透深さは、繊維マット厚さの少なくとも約６０％、例えば繊維マット厚さの少なくとも約７０％、または少なくとも約８０％の浸透であってよい。本発明の実施形態において、仕上げ剤浸透深さは、例えば、下表９に記載される通りであってよい。表において、「Ｘ」は、「約［第１行の対応する値］から約［第１列の対応する値］」の範囲を表す。示された値は、浸透したマット厚さの百分率を表す。説明を容易にするために、それぞれの値は「約」でその値を表すことが理解されるであろう。例えば、最初の「Ｘ」は、「繊維マット厚さの約６０％より大きい量から繊維マット厚さの約６５％より大きい量」の範囲である。
【００６７】
【表９】
0006442474.tif 000010
【００６８】
したがって、仕上げ剤浸透深さは、前述の端点のいずれも含めた間の範囲を有し得る。
【００６９】
有利には、一部の実施形態において、仕上げ剤は、急速に硬化して乾燥する。仕上げ剤におけるクラスＣフライアッシュ含有は、この点で望ましい。この利点は、本発明の実施形態に従って周囲条件および高温の両方の下で達成され得る。例えば、一部の実施形態において、仕上げ剤硬化および乾燥時間（７５°Ｆ（約２４℃）／５０％ＲＨの周囲条件下で）は、約６０分以下（例えば、約５０分以下、約４５分以下、約４０分以下、約３５分以下、または約３０分以下）、例えば約３０分から約６０分であってよい。本発明の実施形態において、仕上げ剤硬化および乾燥時間（周囲条件下（７５°Ｆ（約２４℃）／５０％ＲＨ）で）は、例えば、下表１０に記載される通りであってよい。表において、「Ｘ」は、「約［第１行の対応する値］から約［第１列の対応する値］」の範囲を表す。示された値は、仕上げ剤が硬化および乾燥する分数を表す。説明を容易にするために、それぞれの値は「約」でその値を表すことが理解されるであろう。例えば、最初の「Ｘ」は、「約３０分から約３５分」の範囲である。
【００７０】
【表１０】
0006442474.tif 000011
【００７１】
したがって、仕上げ剤硬化および乾燥時間（周囲条件下（７５°Ｆ（約２４℃）／５０％ＲＨ）で）は、前述の端点のいずれも含めた間の範囲を有し得る。
【００７２】
一部の実施形態において、高温（約１７５°Ｆ（約７９℃））における仕上げ剤硬化および乾燥時間は、約５分以下（例えば、約４分以下、約３分以下、約２分以下、または約１分以下）、例えば約１分から約５分であってよい。本発明の実施形態において、（高温における）仕上げ剤硬化および乾燥時間は、例えば、下表１１に記載される通りであってよい。表において、「Ｘ」は、「約［第１行の対応する値］から約［第１列の対応する値］」の範囲を表す。示された値は、仕上げ剤が硬化および乾燥する分数を表す。説明を容易にするために、それぞれの値は「約」でその値を表すことが理解されるであろう。例えば、最初の「Ｘ」は、「約１分から約１．５分」の範囲である。
【００７３】
【表１１】
0006442474.tif 000012
【００７４】
したがって、（高温における）仕上げ剤硬化および乾燥時間は、前述の端点のいずれも含めた間の範囲を有し得る。
【００７５】
セメント質の芯は、水硬性セメントを含有するまたは水硬性セメントから導かれた任意の材料、物質、または組成物を、任意の適した添加剤と共に含んでいてよい。セメント質の芯において用いてよい材料の非限定的な例には、ポルトランドセメント、ソレルセメント（ｓｏｒｒｅｌ  ｃｅｍｅｎｔ）、スラグセメント、フライアッシュセメント、カルシウムアルミナセメント、水溶性無水硫酸カルシウム、硫酸カルシウムα−半水和物、硫酸カルシウムβ−半水和物、天然、合成または化学的修飾硫酸カルシウム半水和物、硫酸カルシウム二水和物（「石膏」、「硬化石膏」または「水和石膏」）およびそれらの混合物が含まれる。本明細書で使用する場合、「硫酸カルシウム材料」と言う語は、上で参照された硫酸カルシウムの形態のいずれかを指す。
【００７６】
添加剤は、セメント質の物品、例えば石膏ボードまたはセメントボードを生成するために一般に用いられる任意の添加剤であってよい。こうした添加剤には、これに限らないが、構造添加剤（ｓｔｒｕｃｔｕｒａｌ  ａｄｄｉｔｉｖｅ）、例えばミネラルウール、連続的なまたは細断されたガラス繊維（ファイバーグラスとも呼ばれる）、パーライト、粘土、バーミキュライト、炭酸カルシウム、ポリエステルおよび紙繊維、ならびに化学添加剤、例えば発泡剤、充填剤、促進剤、糖、増強剤、例えばリン酸塩、ホスホン酸塩、ホウ酸塩および同類のもの、遅延剤、結合剤（例えば、デンプンおよびラテックス）、着色剤、殺菌剤、殺生物剤ならびに同類のものが含まれる。これらの一部および他の添加剤の使用の例は、例えば、米国特許第６，３４２，２８４号、米国特許第６，６３２，５５０号、第６，８００，１３１号、第５，６４３，５１０号、第５，７１４，００１号、および第６，７７４，１４６号、ならびに米国特許公開第２００４／０２３１９１６号Ａ１、第２００２／００４５０７４号Ａ１および第２００５／００１９６１８号Ａ１に記述されている。
【００７７】
好ましくは、セメント質の芯は、硫酸カルシウム材料、ポルトランドセメント、またはそれらの混合物を含む。有利には、必要に応じて、一部の実施形態において、セメント質の芯は、疎水性の薬剤、例えばシリコーン系材料（例えば、シラン、シロキサン、またはシリコーン樹脂基体）も、芯材料の耐水性を改善するために適した量で含む。セメント質の芯が、シロキサン触媒、例えば酸化マグネシウム（例えば、重焼酸化マグネシウム）、フライアッシュ（例えば、クラスＣフライアッシュ）、またはそれらの混合物を含むことも、好ましい。シロキサンおよびシロキサン触媒は、任意の適した量で、および本発明の耐水性のセメント質の物品を調製する方法に関して本明細書に述べるような、または、例えば、米国特許公開第２００６／００３５１１２号Ａ１または第２００７／００２２９１３号Ａ１で述べられているような、任意の適した方法によって加えてよい。望ましくは、セメント質の芯は、強度改善添加剤、例えばリン酸塩（例えば、米国特許第６，３４２，２８４号、第６，６３２，５５０号、および第６，８００，１３１号ならびに米国特許公開第２００２／００４５０７４号Ａ１、第２００５／００１９６１８号Ａ１、および第２００７／００２２９１３号Ａ１に記載のようなポリリン酸塩）および／または（例えば、米国特許第５，６８３，６３５号および第５，６４３，５１０号に記載のような）予備ブレンドされた不安定および安定な石鹸も含む。セメント質の芯は、紙またはガラス繊維を含んでいてもよいが、好ましくは紙および／またはガラス繊維を実質的に含まない（例えば、約１ｗｔ．％未満、約０．５ｗｔ．％未満、約０．１ｗｔ．％未満、またはさらに約０．０５ｗｔ．％未満の紙および／またはガラス繊維を含むか、あるいはこうした繊維を含まない）。本明細書における目的のために、芯は、当技術分野において既知のように、１つまたは複数の高密度のスキムコートおよび／またはハードエッジを含んでいてよい。
【００７８】
セメント質の物品は、所望の用途のために適した任意の種類または形状のいずれかであってよい。セメント質の物品の非限定的な例には、任意のサイズおよび形状の石膏パネルおよびセメントパネルが含まれる。
【００７９】
セメント質の物品は、合成物を形成するための仕上げ剤の適用を含め、これに限定されないが、本明細書に述べる発明の方法、ならびに、例えば、それらのそれぞれが参照によりその全体が本書に援用される、２０１３年３月１５日出願の「マット表面の物品を調製する方法（Ｍｅｔｈｏｄ  ｏｆ  Ｐｒｅｐａｒｉｎｇ  Ｍａｔ−Ｆａｃｅｄ  Ａｒｔｉｃｌｅ）」と題された（代理人整理番号４４６２（７１１２０４））、本発明の譲受人に譲渡された米国特許出願第１３／８３７，０４１号、およびＰＣＴ国際出願第ＰＣＴ／ＵＳ２０１４／０２４２３４号（代理人整理番号４４６２（７１５９３６））に対応して記載されているような方法を含めた、任意の適した方法によって調製してよい。本発明による繊維質マット表面のセメント質の物品を調製する方法の実施形態は、（ａ）ポリマーまたは鉱物繊維を含む第１の繊維質マット上にセメント質のスラリーを堆積するステップであって、第１の繊維質マットがその少なくとも１つの表面上に疎水性の仕上げ剤を含み、かつセメント質のスラリーが疎水性の仕上げ剤上に堆積されるステップと、（ｂ）セメント質のスラリーを固まらせ、それによって繊維質マット表面のセメント質の物品を提供するステップとを含む。
【００８０】
本発明に従ってセメント質の物品を調製する方法は、当技術分野において既知の繊維質マット表面のセメント質の物品を作成するために用いられる既存の石膏ボード製造ライン上で行ってよい。簡単に言えば、典型的には工程は、繊維質マット材料をコンベヤー上、またはコンベヤーに載っている成形テーブル上に排出して、次いでそれがミキサーの排出導管の下に配置されること（例えば、当技術分野において知られているようなゲート−キャニスター−ブート（ｇａｔｅ−ｃａｎｉｓｔｅｒ−ｂｏｏｔ）配置、または米国特許第６，４９４，６０９号および第６，８７４，９３０号に記載のような配置）を含む。セメント質のスラリーの成分は、排出導管を備えるミキサーに供給され、そこでそれらが撹拌されてセメント質のスラリーを形成する。気泡を、（例えば、米国特許第５，６８３，６３５号および米国特許第６，４９４，６０９号などに述べられているようなゲートにおける）排出導管に加えてよい。セメント質のスラリーは、繊維質マット表面仕上げ材料上に排出される。スラリーは、必要に応じて、繊維質マット表面仕上げ材料上に拡げられて、場合によっては繊維質マットまたは他の種類の表面仕上げ材料（例えば、紙、箔、プラスチックなど）で有り得る、第２の表面仕上げ材料で覆われる。それによって提供された湿性セメント質のアセンブリは、物品が所望の厚さに作られる成形ステーション、および所望の長さに裁断されてセメント質の物品を提供する１つまたは複数のナイフセクションへ運ばれる。セメント質の物品は、固まらせて、場合によっては、乾燥工程（例えば、空気乾燥または窯を通してセメント質の物品を移動することによる）を用いて過剰水が除去される。上記のステップのそれぞれ、ならびにこうしたステップを実行するためのプロセスおよび設備は、当技術分野において既知である。石膏およびセメントボードなどのセメント質の物品の製造において主要なスラリーを堆積する前に比較的緻密なスラリーの層を表面仕上げ材料上に堆積し、堆積したスラリーから大きい空隙または空気溜りを除去するために振動を用いることも、一般的である。当技術分野において知られているように、ハードエッジも、時に用いられる。これらのステップまたは要素（高密度スラリー層、振動、および／またはハードエッジ）は、場合によっては、本発明と共に用いてよい。
【００８１】
セメント質の物品を調製する方法に従って用いられる繊維質マットの全ての態様は、本発明のセメント質の物品に関して本明細書に述べられる通りである。
【００８２】
意外にも、本発明の一部の実施形態による生成物は、ＡＳＴＭ  Ｄ４０６８−０１（付録２：水圧試験）を修正している、米国国家規格協会（ＡＮＳＩ）標準ＡＮＳＩ  Ａ１１８．１０（２００８年１０月改定）に属する防水性に関する試験に合格する。防水試験は、試料上で２４インチ（約６１０ｍｍ）の静水頭を用いて行われる。本発明による生成物が、望ましい耐水性を示すだけでなく、一部の実施形態において防水性も示すことは、驚くべきかつ予想外である。そのようなものとして、本発明の実施形態による生成物は、本明細書に述べるように、こうした不透水性が特に望ましい用途において有用である。
【００８３】
さらには、本発明の一部の実施形態による生成物が、耐水性および／または防水性に加えて望ましい強度および可撓性を達成することは、驚くべきかつ予想外である。この目的のために、本発明の実施形態による生成物は、望ましくなく脆性になり過ぎることなくあるいは強度を妥協することなく耐水性および不透水性を達成する。
【００８４】
したがって、一部の実施形態において、本発明による生成物は、ＡＳＴＭ  Ｃ１１７８／Ｃ１１７８Ｍ−１１に記述されている製品規格に適合する。例えば、釘引き抜き抵抗に関して、本発明の一部の実施形態による生成物は、少なくとも約４０ポンド（約１８ｋｇ）、例えば少なくとも約７０ポンド（約３２ｋｇ）、または少なくとも約９０ポンド（約４１ｋｇ）の釘引き抜き抵抗を有する。釘引き抜き抵抗は、ボードの厚さによって変わり得る。１／４インチ（約６．４ｍｍ）ボード厚さの場合、本発明の実施形態に従う釘引き抜き抵抗は、少なくとも約４０ポンド（約１８ｋｇ）である。１／２インチ（約１２．７ｍｍ）ボード厚さの場合、本発明の一部の実施形態に従って、釘引き抜き抵抗は、少なくとも約７０ポンド（約３２ｋｇ）である。５／８インチ（約１６ｍｍ）ボード厚さの場合、本発明の一部の実施形態に従う釘引き抜き抵抗は、少なくとも約９０ポンド（約４１ｋｇ）である。
【００８５】
本発明の実施形態による生成物は、望ましい曲げ強度特性も示す。例えば、一部の実施形態において、曲げ強度は、ボード縁部に平行な少なくとも約４０ポンド（約１８ｋｇ）（例えば、少なくとも約８０ポンド（約３６ｋｇ）、または少なくとも約１００ポンド（約４５ｋｇ））を支持する縁部、またはボード縁部に直交する少なくとも約５０ポンド（約２３ｋｇ）（例えば、少なくとも約１００（約４５ｋｇ）ポンド、または少なくとも約１４０ポンド（約６４ｋｇ））を支持する縁部である。曲げ強度は、ボード厚さによって変わり得る。１／４（約６．４ｍｍ）ボード厚さの場合は、一部の実施形態において曲げ強度は、ボード縁部に平行な少なくとも約４０ポンド（約１８ｋｇ）を支持する縁部および／またはボード縁部に直交する約５０ポンド（約２３ｋｇ）を支持する縁部である。１／２インチ（約１２．７ｍｍ）ボード厚さの場合は、一部の実施形態において曲げ強度は、ボード縁部に平行な少なくとも約８０ポンド（約３６ｋｇ）を支持する縁部および／またはボード縁部に直交する少なくとも約１００ポンド（約４５ｋｇ）を支持する縁部である。５／８インチ（約１６ｍｍ）ボード厚さの場合は、一部の実施形態において曲げ強度は、ボード縁部に平行な少なくとも約１００ポンド（約４５ｋｇ）を支持する縁部および／またはボード縁部に直交する少なくとも約１４０ポンド（約６４ｋｇ）を支持する縁部である。
【００８６】
本発明の実施形態による生成物は、驚くほどかつ予想外に望ましい芯、端部、および縁部硬度、ならびに望ましい表面吸水、加湿撓み、およびせん断接着強度も達成する。例えば、一部の実施形態において、平均芯、端部、および縁部硬度は、少なくとも約１５ポンド（約７ｋｇ）である。一部の実施形態においてボードの表側の平均表面吸水は、２時間の経過時間後に約０．５０グラム以下である。加湿撓みに関して、一部の実施形態においてボードの平均撓みは、約２インチ（約５０ｍｍ）以下、例えば約１インチ（約２５．４ｍｍ）以下である。加湿撓みは、ボード厚さによって変わり得る。１／２インチ（約１２．７ｍｍ）厚さのボードの場合、一部の実施形態において、平均加湿撓みは、約２インチ（約５０ｍｍ）以下である。５／８インチ（約１６ｍｍ）厚さのボードの場合、平均加湿撓みは、約１インチ（約２５．４ｍｍ）以下である。本発明の一部の実施形態においてせん断接着強度は、ＡＳＴＭ  Ｃ１３２５に従って試験した場合少なくとも約５０ｐｓｉ（約３４５ｋＰａ）である。一部の実施形態において、仕上げ剤組成物は、少なくとも約９、例えば少なくとも約９．５、または少なくとも約１０のｐＨを有する。
【００８７】
仕上げ剤組成物は、物品の１つまたは複数の側面に好都合な特性を与えるためにも有用である。セラミックタイルの下張りとして用いるための仕上げ剤は、好ましくはベースマットまたはスクリム上にスラリーをロール塗りまたは定規摺りすることによって調製され得る。セラミックタイルの仕上げ済みの側は、変形可能な表面を提供するために仕上げてよい。彫像または建築成形物は、異なる芯で作られてよく、次いで十分な厚さの本組成物で仕上げられて一般的な道具を用いて断片が形づくられ、彫られ、適合されまたは細部装飾が施されることを可能にする。
【００８８】
水硬性成分、ポリマー、シラン化合物、水および任意の自由選択の成分は、ミキサーにおいて組み合わせられて均質なブレンドが得られるまで混合される。好ましくは、ミキサーは、短い滞留時間を提供する高せん断ミキサーである。小バッチの生成物のために、典型的な実験用ブレンダーは、適した混合装置である。より大きい商業運転のためには、例えば、独国、イプホーフェンに拠点を置くＰＦＴ  ＧＭＢＨ  ａｎｄ  Ｃｏ．ＫＧによって製造されているような、市販の連続ミキサーの使用が適する。連続ミキサーは、スラリーを混合する能力ならびに連続的な方法で適用地点にポンプ注入する能力を有する。これらのミキサーは、全ての固体乾燥材料がそこで水を含めた液体添加剤と共に高速で回転しているケージ撹拌機を用いてブレンドされる混合チャンバーを有する。運転の通常モードでは、ブレンドされたセメント質のスラリーは、連続的に混合チャンバーを出てプログレッシブキャビティポンプ（動静翼型のポンプ）によって適用地点に前方へポンプ注入される。本発明のために好ましいＰＦＴミキサーモデルには、ＰＦＴ  Ｍｉｘｉｎｇ  Ｐｕｍｐ  Ｇ４、ＰＦＴ  Ｍｉｘｉｎｇ  Ｐｕｍｐ  Ｇ５、ＰＦＴ  Ｍｏｎｏｊｅｔ  ２．１３、ＰＦＴ  Ｍｉｘｉｎｇ  Ｐｕｍｐ  Ｔ２Ｅ、ＰＦＴ  Ｍｉｘｉｎｇ  Ｐｕｍｐ  ＭＳ１およびＭＳ２が含まれる。
【００８９】
別の好ましいミキサーは、高せん断バッチミキサーである。バッチミキサーは、一部の用途、具体的にはスラリーが製造ラインの２つ以上の領域に供給されなくてはならない用途において好ましい。湿性原料は、ミキサーに充填（ｃｈａｎｇｅｄ）されて、その後に乾燥成分が続く。混合後、バッチ全体が、ラインへの連続的な分配のためのポット内へ空けられる。２つ以上の位置への分配が所望される場合、ポットからスラリーを分配するために別々の出力先を有する複数のポンプを用いてよい。
【００９０】
混合後、流動性を有するスラリーは、ミキサーを出て適切な形状に造形するための型内または押出機内、剥離紙上またはベースマット上に注がれてよい。成形、押出加工、こて塗り、カレンダリング、ロール塗り、定規摺りまたは生成される物品に適した任意の造形方法を含めた、任意の方法を、組成物を造形するために用いてよい。
【００９１】
したがって、一実施形態において、マット表面の石膏ボードは、石膏系芯、石膏系芯の少なくとも１つの面に面する内表面を有する繊維質マット、ならびにクラスＣフライアッシュを含む水硬性成分、膜形成ポリマー、およびシラン化合物を含む疎水性の仕上げ剤を含む。
【００９２】
別の実施形態において、ボードは、ＡＮＳＩ  Ａ１１８．１０（２００８年１０月改訂）に従う防水性に関する試験に合格する。
【００９３】
別の実施形態において、ボードが１／２インチ（約１２．７ｍｍ）厚さのボードとして注型される場合、ボードは、ＡＳＴＭ  Ｃ１１７８／Ｃ１１７８Ｍ−１１に従って少なくとも約７０ポンド（約３２ｋｇ）の釘引き抜き抵抗を有する。
【００９４】
別の実施形態において、ボードが１／２インチ（約１２．７ｍｍ）厚さのボードとして注型される場合、ボードは、ＡＳＴＭ  Ｃ１１７８／Ｃ１１７８Ｍ−１１に従って、ボード縁部に平行な少なくとも約８０ポンド（約３６ｋｇ）を支持する縁部および／またはボード縁部に直交する少なくとも約１００ポンド（約４５ｋｇ）を支持する縁部の曲げ強度を有する。
【００９５】
別の実施形態において、シラン化合物は、一般化学式：
（ＲＯ）３−Ｓｉ−Ｘ、
（式中、ＲＯはアルコキシ基およびＸは有機官能基である）
の内である。
【００９６】
別の実施形態において、ＲＯは、メトキシまたはエトキシである。
【００９７】
別の実施形態において、Ｘは、疎水性を提供している基である。
【００９８】
別の実施形態において、Ｘは、メチル、エチル、プロピル、ブチル、ペンチル、ヘキシルまたはオクチルである。
【００９９】
別の実施形態において、シラン化合物（例えば、アルキルアルコキシシラン）は、少なくとも約１５０ダルトンの分子量を有する。
【０１００】
別の実施形態において、シラン化合物は、湿式仕上げ剤の約０．１重量％から約５重量％の量である。
【０１０１】
別の実施形態において、シラン化合物は、オクチルトリエトキシシラン、イソオクチルトリエトキシシラン、オクチルトリメトキシシラン、イソオクチルトリメトキシシラン、ブチルトリエトキシシラン、イソブチルトリエトキシシラン、ブチルトリメトキシシラン、またはイソブチルトリメトキシシランのうちの１種または複数である。
【０１０２】
別の実施形態において、クラスＣフライアッシュを含む水硬性成分は、湿式仕上げ剤の約５０重量％から約８５重量％の量である。
【０１０３】
別の実施形態において、クラスＣフライアッシュは、フライアッシュまたは水硬性成分の少なくとも約１５重量％の酸化カルシウム含有量を有する。
【０１０４】
別の実施形態において、膜形成ポリマーは、アクリルポリマーおよびコポリマー、ゴム系ポリマーおよびコポリマー、例えばスチレン−ブタジエンゴム、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマーならびにそれらの任意の組み合わせのうちの１種または複数を含む。
【０１０５】
別の実施形態において、膜形成ポリマーは、湿式仕上げ剤の約５重量％から約２５重量％の量である。
【０１０６】
別の実施形態において、仕上げ剤は、少なくとも約９のｐＨを有する。
【０１０７】
別の実施形態において、繊維質マットは、ポリマーまたは鉱物繊維を含む。
【０１０８】
別の実施形態において、芯のどちらの側にも１つのマットを備えて、２つのマットがあり、サンドイッチ構造を形成する。
【０１０９】
別の実施形態において、疎水性の仕上げ剤は、両方のマットに面する。
【０１１０】
別の実施形態において、ポリマーまたは鉱物繊維は、ガラス繊維、ポリエステル繊維、またはそれらの任意の組み合わせである。
【０１１１】
別の実施形態において、マットおよび仕上げ剤は、約０．０３インチ（約０．７６ｍｍ）以下の厚さを有する合成物を形成する。
【０１１２】
別の実施形態において、マットおよび仕上げ剤は、約７５から約１１５ｐｃｆ（約１２００から約１８４０ｋｇ／ｍ３）の密度を有する合成物を形成する。
【０１１３】
別の実施形態において、仕上げ剤は、約６０ｌｂ／ＭＳＦ（約２７ｋｇ／９２．９ｍ２）から約１６０ｌｂ／ＭＳＦ（約７３ｋｇ／９２．９ｍ２）の重量を有する。
【０１１４】
別の実施形態において、仕上げ剤は、マットに少なくとも約８０％浸透する。
【０１１５】
別の実施形態において、仕上げ剤は、７５°Ｆ（約２４℃）および相対湿度（ＲＨ）５０％の条件下で約４５分以内に硬化して乾燥する。
【０１１６】
別の実施形態において、仕上げ剤は、約１７５°Ｆ（約７９℃）の温度において約３分以内に実質的に硬化して乾燥する。
【０１１７】
別の実施形態において、繊維質マットは、芯のどちらの側にも１つの部品を備えた状態で、２つの部品を含み、サンドイッチ構造を形成する。
【０１１８】
別の実施形態において、疎水性の仕上げ剤は、マットの両方の部品に面する。
【０１１９】
別の実施形態において、膜形成ポリマーは、
アクリルポリマーおよびコポリマー、ゴム系ポリマーおよびコポリマー、例えばスチレン−ブタジエンゴム、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマーならびにそれらの任意の組み合わせのうちの１種または複数を含み、膜形成ポリマーが、湿式仕上げ剤の約５重量％から約２５重量％の量であり、シラン化合物が、湿式仕上げ剤の約０．１重量％から約５重量％の量のアルキルアルコキシシランであり、ボードが、ＡＮＳＩ  Ａ１１８．１０（２００８年１０月改訂）に従う防水性に関する試験に合格し、ボードが１／２インチ（約１２．７ｍｍ）厚さのボードとして注型される場合、ボードはＡＳＴＭ  Ｃ１１７８／Ｃ１１７８Ｍ−１１に従って少なくとも約７０ポンド（約３２ｋｇ）の釘引き抜き抵抗を有し、ボードが１／２インチ（約１２．７ｍｍ）厚さのボードとして注型される場合、ボードは、ＡＳＴＭ  Ｃ１１７８／Ｃ１１７８Ｍ−１１に従って、ボード縁部に平行な少なくとも約８０ポンド（約３６ｋｇ）を支持する縁部および／またはボード縁部に直交する少なくとも約１００ポンド（約４５ｋｇ）を支持する縁部の曲げ強度を有し、水硬性成分が、湿式仕上げ剤の約５０重量％から約８５重量％の量であり、ならびに／あるいは仕上げ剤が、少なくとも約９のｐＨを有する。
【０１２０】
別の実施形態において、仕上げ剤組成物は、仕上げ剤組成物の約５０から約８５重量パーセントの量のクラスＣフライアッシュを含む水硬性成分、仕上げ剤組成物の約５から約２５重量パーセントの量の膜形成ポリマー、仕上げ剤組成物の約０から約５重量パーセントの量のアルキルアルコキシシラン、仕上げ剤組成物の約０から約５重量パーセントの量の減水剤、仕上げ剤組成物の約０から約５０重量パーセントの量の充填剤、仕上げ剤組成物の約０から約２重量パーセントの量の着色剤、仕上げ剤組成物の約０から約２０重量パーセントの量の他の任意選択の添加剤、および仕上げ剤組成物の約１０から約３０重量パーセントの量の水を含む、それらからなる、または本質的にそれらからなる。
【０１２１】
別の実施形態において、マットおよび仕上げ剤は、約０．００７５から約０．４０インチ（約０．１９から約１０ｍｍ）の厚さおよび約６５から約１２５ｐｃｆ（約１０４０ｋｇ／ｍ３から約２０００ｋｇ／ｍ３）の密度を有する合成物であって、仕上げ剤が約４０から約２００ｌｂ／ＭＳＦ（約１８から約９１ｋｇ／９２．９ｍ２）の重量を有し、仕上げ剤がマットに少なくとも約６０％浸透し、かつ仕上げ剤が少なくとも約９のｐＨを有する合成物を形成する。
【０１２２】
別の実施形態において、仕上げ剤は、約７５°Ｆ（約２４℃）および相対湿度約５０％の条件下で約４５分以内に実質的に硬化して乾燥し、ならびに／または仕上げ剤は、約１７５°Ｆ（約７９℃）の温度で約３分以内に実質的に硬化して乾燥する。
【０１２３】
別の実施形態においては、石膏系芯、ポリマーまたは鉱物繊維を含む繊維質マットを含むマット表面の石膏ボードであって、マットが、石膏系芯の少なくとも１つの面に面する内表面、ならびに本質的に湿式仕上げ剤の約５０％から約８５重量％の量のクラスＣフライアッシュを含む水硬性成分、以下の膜形成ポリマーのうちの１種または複数：アクリルポリマーおよびコポリマー、ゴム系ポリマーおよびコポリマー、例えばスチレン−ブタジエンゴム、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマーならびにそれらの任意の組み合わせからなる疎水性の仕上げ剤を有し、膜形成ポリマーが、湿式仕上げ剤の約５重量％から約２５重量％の量であり、かつ湿式仕上げ剤の約０．１重量％から約５重量％の量のアルキルアルコキシシランである、石膏ボードである。
【０１２４】
別の実施形態において、ボードは、（ａ）石膏系芯、（ｂ）マットが石膏系芯の少なくとも１つの面に面する内表面を有する、ポリマーまたは鉱物繊維を含む繊維質マット、ならびに（ｃ）本質的にクラスＣフライアッシュ、膜形成ポリマー、およびアルキルアルコキシシランを含む水硬性成分からなる疎水性の仕上げ剤を含む。クラスＣフライアッシュを含む水硬性成分は、例えば、湿式仕上げ剤組成物の約５０重量％から約８５重量％の量であってよい。膜形成ポリマーは、例えば、湿式仕上げ剤組成物の約５重量％から約２５重量％の量であってよい。
【０１２５】
仕上げ剤組成物が、本質的にクラスＣフライアッシュ、膜形成ポリマー、およびシラン化合物を含む水硬性成分からなる実施形態において、実施形態は、発明の組成物に実質的に影響を与える（例えば、耐水性効果を相当に妨げるあるいは強度または流動性を著しく不利に減少する化合物）、クラスＣフライアッシュ、膜形成ポリマー、およびアルキルアルコキシシランを含む前述の水硬性成分以外のいかなる化合物も含めることを除外する。したがって、本質的にクラスＣフライアッシュ、膜形成ポリマー、およびアルキルアルコキシシランを含む水硬性成分からなる仕上げ剤組成物から除外されるであろう化合物には、３０００ミクロンを超える平均粒径を有する充填剤、骨材、または炭酸カルシウム；組み合わせられた量が水硬性成分の５０重量％を超えるシリカ、アルミナ、または酸化鉄；水硬性成分の５０重量％を超える量のポルトランドセメント；水硬性成分の１０重量％を超える量の生石灰；および水硬性成分の２５重量％を超える量の消石灰が含まれるであろう。本質的にクラスＣフライアッシュ、膜形成ポリマー、およびアルキルアルコキシシランを含む水硬性成分からなる仕上げ剤組成物から除外されないであろう化合物は、仕上げ剤組成物に実質的に影響を与えない化合物、例えば水、消泡剤、雲母などの充填剤、粘度、ガム、防腐剤、溶媒および他の添加剤（例えば、結合剤、アルコール、殺生物剤、着色剤）、減水剤添加剤、ならびに仕上げ剤組成物中にある場合に耐水性効果を相当に妨げないあるいは強度または流動性を著しく不利に減少しない他の化合物である。
【０１２６】
別の実施形態において、マットおよび仕上げ剤は、約０．００７５から０．４０インチ（約０．１９から約１０ｍｍ）の厚さおよび約６５から約１２５ｐｃｆ（約１０４０ｋｇ／ｍ３から約２０００ｋｇ／ｍ３）の密度を有する合成物であって、仕上げ剤が約４０から約２００ｌｂ／ＭＳＦ（約１８から約９１ｋｇ／９２．９ｍ２）の重量を有し、仕上げ剤がマットに少なくとも約６０％浸透し、かつ仕上げ剤が少なくとも約９のｐＨを有する合成物を形成する。
【０１２７】
別の実施形態において、仕上げ剤は、約７５°Ｆ（約２４℃）および相対湿度約５０％の条件下で約４５分以内に実質的に硬化して乾燥し、かつ仕上げ剤は、約１７５°Ｆ（約７９℃）の温度で約３分以内に実質的に硬化して乾燥する。
【０１２８】
別の実施形態において、物品は、セメント質の芯材料ならびにセメント質の芯に面している仕上げ剤組成物であって、仕上げ剤組成物が、クラスＣフライアッシュ、膜形成ポリマー、およびシラン化合物を含み、シランが、一般化学式：
（ＲＯ）３−Ｓｉ−Ｘ、
（式中、ＲＯはアルコキシ基およびＸは有機官能基である）の内であり、かつ／またはシランが、少なくとも約１５０の分子量を有する、仕上げ剤組成物を含む。
【０１２９】
一実施形態において、マット表面の石膏ボードは、石膏系芯、石膏系芯の少なくとも１つの面に面する内表面および反対の外表面を有する繊維質マット、ならびに仕上げ剤がクラスＣフライアッシュ、膜形成ポリマー、および一般化学式：
（ＲＯ）３−Ｓｉ−Ｘ、
（式中、ＲＯはアルコキシ基およびＸは有機官能基である）
のシラン化合物を含む、繊維質マットの外表面に面する疎水性の仕上げ剤を含む。
【０１３０】
別の実施形態において、仕上げ剤は、マットに少なくとも約６０％浸透する。
【０１３１】
別の実施形態において、繊維質マットは、芯のどちらの側にも１つの、２つの部品を含む。
【０１３２】
別の実施形態において、膜形成ポリマーは、アクリルポリマーおよびコポリマー、ゴム系ポリマーおよびコポリマー、例えばスチレン−ブタジエンゴム、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマーならびにそれらの任意の組み合わせであって、膜形成ポリマーが、湿式仕上げ剤の約５重量％から約２５重量％の量であり、シラン化合物が、湿式仕上げ剤の約０．１重量％から約５重量％の量のアルキルアルコキシシランであり、ボードが、ＡＮＳＩ  Ａ１１８．１０（２００８年１０月改訂）に従う防水性に関する試験に合格し、ボードが１／２インチ（約１２．７ｍｍ）厚さのボードとして注型される場合、ボードはＡＳＴＭ  Ｃ１１７８／Ｃ１１７８Ｍ−１１に従って少なくとも約７０ポンド（約３２ｋｇ）の釘引き抜き抵抗を有し、ボードが１／２インチ（約１２．７ｍｍ）厚さのボードとして注型される場合、ボードは、ＡＳＴＭ  Ｃ１１７８／Ｃ１１７８Ｍ−１１に従ってボード縁部に平行な少なくとも約８０ポンド（約３６ｋｇ）を支持する縁部および／またはボード縁部に直交する少なくとも約１００ポンド（約４５ｋｇ）を支持する縁部の曲げ強度を有する。
【０１３３】
一実施形態において、マット表面の石膏ボードは、セメント質の芯、マットが、石膏系芯の少なくとも１つの面に面する内表面および反対の外表面を有する、ポリマーまたは鉱物繊維を含む繊維質マット、ならびに本質的に（ｉ）クラスＣフライアッシュを含む水硬性成分、（ｉｉ）膜形成ポリマーが湿式仕上げ剤の約５％から約２５重量％の量である、以下の膜形成ポリマーのうちの１種または複数：アクリルポリマーおよびコポリマー、ゴム系ポリマーおよびコポリマー、例えばスチレン−ブタジエンゴム、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマーならびにそれらの任意の組み合わせ、ならびに（ｉｉｉ）湿式仕上げ剤の約０．１重量％から約５重量％の量のアルキルアルコキシシランからなる繊維質マットの外表面に面する疎水性の仕上げ剤を含む。
【０１３４】
一実施形態において、マット表面の石膏ボードは、石膏系芯、石膏系芯の少なくとも１つの面に面する内表面および反対の外表面を有する繊維質マット、ならびに仕上げ剤が（ｉ）クラスＣフライアッシュ、（ｉｉ）膜形成ポリマー、および（ｉｉｉ）少なくとも約１５０の分子量を有するシラン化合物を含む、繊維質マットの外表面に面する疎水性の仕上げ剤を含む。
【０１３５】
先行の物は単なる実施形態の例であることに留意すべきである。他の例示的な実施形態は、本明細書の記述の全体から明らかである。これらの実施形態のそれぞれは、本明細書に提供される他の実施形態との種々の組み合わせにおいて用いてもよいことも当業者によって理解されるであろう。
【０１３６】
以下の実施例は、本発明をさらに例示する物であるが、当然ながら、いかなる方法においてもその範囲を制限するものとして解釈されるべきではない。
【実施例】
【０１３７】
実施例１−比較
本実施例は、耐透水性が乏しい未仕上げのガラスマット強化石膏パネルを例示する。
【０１３８】
ＵＳＧ（イリノイ州、シカゴ）から市販されている、半インチ（約１２．７ｍｍ）の厚さのＳＥＣＵＲＯＣＫ（登録商標）屋根ボードを、試験を行うために用いた。石膏パネルを製造するために用いたガラスマットは、実質的に多孔質であり、追加の仕上げ剤を含まず、かつ石膏芯に表面接着していた。実行した耐透水性試験を、下に簡単に記述する。
【０１３９】
直径２インチ（約５０ｍｍ）、高さ４８インチ（約１２２ｃｍ）の中空プラスチック管を、試験パネルの天面上にしっかりと固定して密封する。プラスチック管を、４８インチ（約１２２ｃｍ）の高さの一番上まで水道水で満たす。時間の関数としての水位の低下を、監視して記録した。漏水の発生および漏れ位置についても、観察を行う。図１Ａは、透水性試験のための試験装置配置を示す。
【０１４０】
図１Ｂは、未仕上げのガラスマット強化石膏パネルについての耐透水性試験結果を示す。時間の関数としてのプラスチック管における水位の低下を、測定して記録した。図１Ｂから未仕上げのガラスマット強化石膏パネルが著しく乏しい保水容量を有したことが分かる。管が水で満たされるとすぐに水がパネルの天面を通って漏れ出し始めた。管からの水損失の速度は、管が２４時間以内に事実上空になるほどに非常に高速であった。パネルの底面は、完全に乾燥しており水は石膏芯を通って浸透しなかった。全ての水が、その上にプラスチック管が取り付けられた上部パネル表面上の多孔質のガラスマット層を通って漏れた。
【０１４１】
図１Ｃは、試験を開始した直後の未仕上げのガラスマット石膏パネルの天面上の漏水を示す。プラスチック管に水を満たすとすぐに孤立した水たまりが現れはじめた。図１Ｄは、４時間における未仕上げのガラスマット石膏パネルの天面上の漏水を示す。ガラスマットの天面は、漏れている水で完全にいっぱいであったことが観察できる。図１Ｅは、２４時間における耐透水性試験アセンブリを描く。プラスチック管は、試験中に発生した急速な水損失が原因で２４時間において事実上水が空であった。
【０１４２】
実施例２
本実施例は、本発明の実施形態による仕上げ済みのパネルに関する改善した耐水性を例示する。
【０１４３】
半インチ（約１２．７ｍｍ）厚さのＳＥＣＵＲＯＣＫ（登録商標）屋根ボードを、セメント質の仕上げ剤の適用のためのベースパネルとして用いた。石膏パネルを製造するために用いたガラスマットは、実質的に多孔質であり、かつ始めは追加の仕上げ剤の存在無しで石膏芯に表面接着していた。
【０１４４】
ガラスマットパネルを、表１２に示す通りの配合物を有する特別な可撓性のセメント質の仕上げ剤を用いて仕上げした。表１２に示す原料を、ブレンダー内で約３０秒間一緒に混合した。得られた水性仕上げ剤を、１／２インチ（約１２．７ｍｍ）厚さのガラスマット強化石膏パネルの天面に定規摺りした。仕上げ剤層の単一パスを、パネルに適用した。得られたパネルを、試料Ａとして識別した。仕上げ剤を、周囲条件下で硬化させて乾燥させた。仕上げ剤が乾ききってパネルに非粘着性表面を与えるのに、約３０分間掛かった。図２Ａは、仕上げ済みのガラスマット石膏パネルを描く。
【０１４５】
【表１２】
0006442474.tif 000013
【０１４６】
ガラスマットパネル（試料Ａ）上に適用したセメント質の仕上げ剤の詳細は、表１３に記述されている通りであった。
【０１４７】
【表１３】
0006442474.tif 000014
【０１４８】
耐水性試験を、図１Ａに示す試験装置配置で実施例１に記載のように行った。図２Ｂは、試料Ａに関する仕上げ済みのガラスマット強化石膏パネルについての耐透水性試験結果を示す。時間の関数としてのプラスチック管における水位の低下を、測定して記録した。仕上げ剤の適用がパネルの耐透水性性能を著しく改善したことが、図２Ｂから観察できる。しかしながら、適用した仕上げ剤は、図２Ｂで水位の低下によって描かれるように完全な耐透水性を提供せずいくらかの量の水を通り抜けさせた。時間の関数としての水位の低下は、表１４に記述されている通りに測定された。
【０１４９】
【表１４】
0006442474.tif 000015
【０１５０】
パネルを通る漏水は、図２Ｃおよび２Ｄに示すようにパネルの上部仕上げ剤側自体で発生したことがさらに観察された。水滴が、水での４８インチ（約１２２ｃｍ）カラムの充填の３０分以内にパネルの天面上で観察された。図２Ｅにおいて見られた液体水は、仕上げ済みのガラスマット構造内に存在する残留孔を通って横断してパネルの切断縁部における上部に出た。しかしながら、パネルの厚さを通って浸透する水の証拠はなかった。パネル底面は、試験の間ずっと完全に乾燥したままであったことが観察された。
【０１５１】
実施例３
本実施例は、本発明の実施形態による仕上げ済みのパネルに関する改善した耐水性を例示する。半インチ（約１２．７ｍｍ）厚さのＳＥＣＵＲＯＣＫ（登録商標）屋根ボードを、セメント質の仕上げ剤の適用のためのベースパネルとして用いた。石膏パネルを製造するために用いたガラスマットは、実質的に多孔質であり、かつ始めは追加の仕上げ剤の存在無しで石膏芯に表面接着していた。
【０１５２】
ガラスマットパネルを、表１５に示す通りの配合物を有する特別な可撓性のセメント質の仕上げ剤を用いて仕上げした。表１５に示す原料を、ブレンダー内で約３０秒間一緒に混合した。得られた水性仕上げ剤を、１／２インチ（約１２．７ｍｍ）厚さのガラスマット強化石膏パネルの天面に定規摺りした。仕上げ剤層の単一パスを、パネルに適用した。得られたパネルを、試料Ｂとして識別した。仕上げ剤を、周囲条件下で硬化させて乾燥させた。仕上げ剤が乾ききってパネルに非粘着性表面を与えるのに、約３０分間掛かった。
【０１５３】
【表１５】
0006442474.tif 000016
【０１５４】
ガラスマットパネル（試料Ｂ）上に適用したセメント質の仕上げ剤の詳細は、表１６に記述されている通りであった。
【０１５５】
【表１６】
0006442474.tif 000017
【０１５６】
耐水性試験を、図１Ａに示す試験装置配置で実施例１に記載のように行った。
【０１５７】
図３Ａは、試料Ｂに関する仕上げ済みのガラスマット強化石膏パネルについての耐透水性試験結果を示す。時間の関数としてのプラスチック管における水位の低下を、測定して記録した。仕上げ剤の適用がパネルの耐透水性性能を著しく改善したことが、図３Ａから観察できる。しかしながら、適用した仕上げ剤は、図３Ａで水位の低下によって描かれるように完全な耐透水性を提供せずいくらかの量の水を通り抜けさせた。時間の関数としての水位の低下は、表１７に記述されている通りに測定された。
【０１５８】
【表１７】
0006442474.tif 000018
【０１５９】
パネルを通る漏水は、パネルの上部仕上げ済み側自体で発生したことがさらに観察された。水滴が、水での４８インチ（約１２２ｃｍ）カラムの充填の３０分以内にパネルの天面上で観察された。しかしながら、パネルの厚さを通って浸透する水の証拠はなかった。パネル底面は、試験の間ずっと完全に乾燥したままであったことが観察された。
【０１６０】
実施例４
本実施例は、本発明の実施形態による仕上げ済みのパネルに関する改善した耐水性を例示する。半インチ（約１２．７ｍｍ）厚さのＳＥＣＵＲＯＣＫ（登録商標）屋根ボードを、セメント質の仕上げ剤の適用のためのベースパネルとして用いた。石膏パネルを製造するために用いたガラスマットは、実質的に多孔質であり、かつ始めは追加の仕上げ剤の存在無しで石膏芯に表面接着していた。
【０１６１】
ガラスマットパネルを、表１８に示す通りの配合物を有する特別な可撓性のセメント質の仕上げ剤を用いて仕上げした。表１８に示す原料を、ブレンダー内で約３０秒間一緒に混合した。得られた水性仕上げ剤を、１／２インチ（約１２．７ｍｍ）厚さのガラスマット強化石膏パネルの天面上に定規摺りした。仕上げ剤層の単一パスを、パネルに適用した。得られたパネルを、試料Ｃとして識別した。仕上げ剤を、周囲条件下で硬化させて乾燥させた。仕上げ剤が乾ききってパネルに非粘着性表面を与えるのに、約３０分間掛かった。
【０１６２】
【表１８】
0006442474.tif 000019
【０１６３】
試料Ｃのガラスマットパネル上に適用したセメント質の仕上げ剤の詳細は、表１９に記述されている通りであった。
【０１６４】
【表１９】
0006442474.tif 000020
【０１６５】
耐水性試験を、図１Ａに示す試験装置配置で実施例１に記載のように行った。
【０１６６】
図４Ａは、試料Ｃに関する仕上げ済みのガラスマット強化石膏パネルについての耐透水性試験結果を示す。時間の関数としてのプラスチック管における水位の低下を、測定して記録した。仕上げ剤の適用がパネルの耐透水性性能を著しく改善したことが、図４Ａから観察できる。しかしながら、適用した仕上げ剤は、図４Ａで水位の低下によって描かれるように完全な耐透水性を提供せずいくらかの水を通り抜けさせた。時間の関数としての水位の低下は、表２０に記述されている通りに測定された。
【０１６７】
【表２０】
0006442474.tif 000021
【０１６８】
パネルを通る漏水は、パネルの上部仕上げ済み側自体で発生したことがさらに観察された。水滴が、水での４８インチ（約１２２ｃｍ）カラムの充填の３０分以内にパネルの天面上で観察された。しかしながら、パネルの厚さを通って浸透する水の証拠はなかった。パネル底面は、試験の間ずっと完全に乾燥したままであったことが観察された。
【０１６９】
実施例５
本実施例は、本発明の実施形態による仕上げ済みのパネルに関する改善した耐水性を例示する。半インチ（約１２．７ｍｍ）厚さのＳＥＣＵＲＯＣＫ（登録商標）屋根ボードを、セメント質の仕上げ剤の適用のためのベースパネルとして用いた。石膏パネルを製造するために用いたガラスマットは、実質的に多孔質であり、かつ始めは追加の仕上げ剤の存在無しで石膏芯に表面接着していた。
【０１７０】
ガラスマットパネルを、表２１に示す通りの配合物を有する特別な可撓性のセメント質の仕上げ剤を用いて仕上げした。表２１に示す原料を、ブレンダー内で約３０秒間一緒に混合した。得られた水性仕上げ剤を、１／２インチ（約１２．７ｍｍ）厚さのガラスマット強化石膏パネルの天面に定規摺りした。仕上げ剤の２回のパスを、パネル上に適用した。仕上げ剤の最初のパスの適用のすぐ後に２回目のパスの適用を行った。第２のパスにおける仕上げ剤の適用は、図５Ｂにおいてみられるように、平坦ではなく不均一な仕上げ済み表面に繋がったことに留意されたい。得られたパネルを、試料Ｄとして識別した。仕上げ剤を、周囲条件下で硬化させて乾燥させきった。仕上げ剤が乾ききってパネルに非粘着性表面を与えるのに、約３０分間掛かった。
【０１７１】
【表２１】
0006442474.tif 000022
【０１７２】
ガラスマットパネル（試料Ｄ）上に適用したセメント質の仕上げ剤の詳細は、表２２に記述されている通りであった。
【０１７３】
【表２２】
0006442474.tif 000023
【０１７４】
耐水性試験を、図１Ａに示す試験装置配置で実施例１に記載のように行った。
【０１７５】
図５Ａは、本実施例の仕上げ済みのガラスマット強化石膏パネル、すなわち、試料Ｄについての耐透水性試験結果を示す。時間の関数としてのプラスチック管における水位の低下を、測定して記録した。仕上げ剤の適用がパネルの耐透水性性能を著しく改善したことが、図５Ａから観察できる。しかしながら、適用した仕上げ剤は、図５Ａにおいて示される水位の低下によって描かれるように完全な耐透水性を提供せずいくらかの量の水を通り抜けさせた。時間の関数としての水位の低下は、表２３に記述されている通りに測定された。
【０１７６】
【表２３】
0006442474.tif 000024
【０１７７】
パネルを通る漏水は、図５Ｂに示すようにパネルの上部仕上げ済み側自体で発生したことがさらに観察された。水滴が、水での４８インチ（約１２２ｃｍ）カラムの充填の３０分以内にパネルの天面上で観察された。しかしながら、パネルの厚さを通って浸透する水の証拠はなかった。パネル底面は、試験の間ずっと完全に乾燥したままであったことが観察された。
【０１７８】
実施例６
本実施例は、本発明の実施形態による仕上げ済みのパネルに関する改善した耐水性を例示する。本発明の実施形態による仕上げ済みのガラスマットパネルを、表２４に示す通りの配合物を有する特別な可撓性のセメント質の仕上げ剤を用いて調製した。具体的には、本実施例は、本発明の実施形態の薄い、可撓性のセメント質の仕上げ剤の耐水性へのシラン、特にオクチルトリエトキシシランの影響を例示する。オクチルトリエトキシシランを、配合物の総重量の０．３３％の調剤率（またはフライアッシュ量の０．５０ｗｔ％）で加えた。
【０１７９】
半インチ（約１２．７ｍｍ）厚さのＳＥＣＵＲＯＣＫ（登録商標）屋根ボードを、セメント質の仕上げ剤の適用のためのベースパネルとして用いた。石膏パネルを製造するために用いたガラスマットは、実質的に多孔質でありかつ始めは追加の仕上げ剤の存在無しで石膏芯に表面接着していた。
【０１８０】
表２４に示す原料を、ブレンダー内で約３０秒間一緒に混合した。得られた水性仕上げ剤を、１／２インチ（約１２．７ｍｍ）厚さのガラスマット強化石膏パネルの天面上に定規摺りした。仕上げ剤の２回のパスを、パネル上に適用した。仕上げ剤の最初のパスの適用のすぐ後に２回目のパスの適用を行った。得られたパネルを、試料Ｅとして識別した。仕上げ剤を、周囲条件下で硬化させて乾燥させた。仕上げ剤が乾ききってパネルに非粘着性表面を与えるのに、約３０分間掛かった。
【０１８１】
【表２４】
0006442474.tif 000025
【０１８２】
ガラスマットパネル（試料Ｅ）上に適用したセメント質の仕上げ剤の詳細は、表２５に記述されている通りであった。
【０１８３】
【表２５】
0006442474.tif 000026
【０１８４】
耐水性試験を、図１Ａに示す試験装置配置で実施例１に記載のように行った。
【０１８５】
図６Ａは、本実施例の仕上げ済みのガラスマット強化石膏パネル、すなわち、試料Ｅについての耐透水性試験結果を示す。時間の関数としてのプラスチック管における水位の低下を、測定して記録した。本発明の実施形態による仕上げ剤の適用がパネルの耐透水性性能の改善に著しい影響を有することが、図６Ａから観察できる。パネルを通って発生した透水が無かったことは、注目すべきである。図６Ｂにおいて見られるように、パネルの上部仕上げ済みの表面上で漏れまたは水滴は観察されなかった。パネルの厚さを通る透水の証拠もなかった。パネル底面は、試験の間ずっと完全に乾燥したままであった。時間の関数としての管内の水位の低下を、表２６に記述されている通りに測定して記述した。
【０１８６】
【表２６】
0006442474.tif 000027
【０１８７】
本実施例は、オクチルトリエトキシシランなどのシランを含む本発明の実施形態の可撓性のセメント質の組成物が、仕上げ済みのガラスマットパネルに高レベルの耐透水性を提供したことを実証する。
【０１８８】
実施例７
本実施例は、本発明の実施形態による仕上げ済みのパネルに関する改善した耐水性を例示する。本発明の実施形態による仕上げ済みのガラスマットパネルを、表２７に示す通りの配合物を有する特別な可撓性のセメント質の仕上げ剤を用いて調製した。具体的には、本実施例は、本発明の実施形態の薄い、可撓性のセメント質の仕上げ剤の耐水性へのオクチルトリエトキシシランなどのシランの影響を例示する。オクチルトリエトキシシランを、配合物の総重量の０．６６％の調剤率（またはフライアッシュ量の１．００ｗｔ％）で加えた。
【０１８９】
半インチ（約１２．７ｍｍ）厚さのＳＥＣＵＲＯＣＫ（登録商標）屋根ボードを、セメント質の仕上げ剤の適用のためのベースパネルとして用いた。石膏パネルを製造するために用いたガラスマットは、実質的に多孔質でありかつ始めは追加の仕上げ剤の存在無しで石膏芯に表面接着していた。
【０１９０】
表２７に示す原料を、ブレンダー内で約３０秒間一緒に混合した。得られた水性仕上げ剤を、１／２インチ（約１２．７ｍｍ）厚さのガラスマット強化石膏パネルの天面上に定規摺りした。仕上げ剤の２回のパスを、パネル上に適用した。仕上げ剤の最初のパスの適用のすぐ後に２回目のパスの適用を行った。得られたパネルを、試料Ｆとして識別した。仕上げ剤を、周囲条件下で硬化させて乾燥させた。仕上げ剤が乾ききってパネルに非粘着性表面を与えるのに、約３０分間掛かった。
【０１９１】
【表２７】
0006442474.tif 000028
【０１９２】
ガラスマットパネル（試料Ｆ）上に適用したセメント質の仕上げ剤の詳細は、表２８に記述されている通りであった。
【０１９３】
【表２８】
0006442474.tif 000029
【０１９４】
耐水性試験を、図１Ａに示す試験装置配置で実施例１に記載のように行った。
【０１９５】
図７Ａは、試料Ｆの仕上げ済みのガラスマット強化石膏パネルについての耐透水性試験結果を示す。時間の関数としてのプラスチック管における水位の低下を、測定して記録した。本発明の実施形態の仕上げ剤の適用がパネルの耐透水性性能の改善に著しい影響を有したことが、図７Ａから観察できる。パネルを通って発生した透水が無かったことは、注目すべきである。図７Ｂにおいて見られるように、パネルの上部仕上げ済みの表面上で漏れまたは水滴は観察されなかった。パネルの厚さを通る透水の証拠もなかった。パネル底面は、試験の間ずっと完全に乾燥したままであった。時間の関数としての管内の水位の低下を、表２９に記述されている通りに測定して記述した。
【０１９６】
【表２９】
0006442474.tif 000030
【０１９７】
本実施例は、オクチルトリエトキシシランなどのシランを含む本発明の実施形態による可撓性のセメント質の組成物が、仕上げ済みのガラスマットパネルに極めて良好な耐透水性を提供したことを実証する。
【０１９８】
実施例８
本実施例は、本発明の実施形態による仕上げ済みのパネルに関する改善した耐水性を例示する。本発明の仕上げ済みのガラスマットパネルを、表３０に示す通りの配合物を有する特別な可撓性のセメント質の仕上げ剤を用いて調製した。具体的には、本実施例は、本発明の実施形態の薄い、可撓性のセメント質の仕上げ剤の耐水性へのオクチルトリエトキシシランなどのシランの影響を例示する。オクチルトリエトキシシランを、配合物の総重量の０．９９％の調剤率（またはフライアッシュ量の１．５０ｗｔ％）で加えた。半インチ（約１２．７ｍｍ）厚さのＳＥＣＵＲＯＣＫ（登録商標）屋根ボードを、セメント質の仕上げ剤の適用のためのベースパネルとして用いた。石膏パネルを製造するために用いたガラスマットは、実質的に多孔質でありかつ始めは追加の仕上げ剤の存在無しで石膏芯に表面接着していた。
【０１９９】
表３０に示す原料を、ブレンダー内で約３０秒間一緒に混合した。得られた水性仕上げ剤を、１／２インチ（約１２．７ｍｍ）厚さのガラスマット強化石膏パネルの天面上に定規摺りした。仕上げ剤の２回のパスを、パネル上に適用した。仕上げ剤の最初のパスの適用のすぐ後に２回目のパスの適用を行った。得られたパネルを、試料Ｇとして識別した。仕上げ剤を、周囲条件下で硬化させて乾燥させた。仕上げ剤が乾ききってパネルに非粘着性表面を与えるのに、約３０分間掛かった。
【０２００】
【表３０】
0006442474.tif 000031
【０２０１】
ガラスマットパネル（試料Ｇ）上に適用したセメント質の仕上げ剤の詳細は、表３１に記述されている通りであった。
【０２０２】
【表３１】
0006442474.tif 000032
【０２０３】
耐水性試験を、図１Ａに示す試験装置配置で実施例１に記載のように行った。
【０２０４】
図８Ａは、試料Ｇの仕上げ済みのガラスマット強化石膏パネルについての耐透水性試験結果を示す。時間の関数としてのプラスチック管における水位の低下を、測定して記録した。本発明の実施形態の仕上げ剤の適用がパネルの耐透水性性能の改善に著しい影響を有したことが、図８Ａから観察できる。パネルを通って発生した透水が無かったことは、注目すべきである。図８Ｂにおいて見られるように、パネルの上部仕上げ済みの表面上で漏れまたは水滴は観察されなかった。パネルの厚さを通る透水の証拠もなかった。パネル底面は、試験の間ずっと完全に乾燥したままであった。時間の関数としての管内の水位の低下を、表３２に記述されている通りに測定して記述した。
【０２０５】
【表３２】
0006442474.tif 000033
【０２０６】
本実施例は、オクチルトリエトキシシランを含む本発明の実施形態による可撓性のセメント質の組成物が、仕上げ済みのガラスマットパネルに高レベルの良好な耐透水性を提供したことを例示する。
【０２０７】
実施例９
本実施例は、本発明の実施形態による仕上げ済みのパネルに関する改善した耐水性を例示する。本発明の実施形態による仕上げ済みのガラスマットパネルを、表３３に示す通りの配合物を有する特別な可撓性のセメント質の仕上げ剤を用いて調製した。具体的には、本実施例は、本発明の薄い、可撓性のセメント質の仕上げ剤の耐水性へのオクチルトリエトキシシランなどのシランの影響を例示する。オクチルトリエトキシシランを、配合物の総重量の１．９７％の調剤率（またはフライアッシュ量の３．００ｗｔ％）で加えた。
【０２０８】
半インチ（約１２．７ｍｍ）厚さのＳＥＣＵＲＯＣＫ（登録商標）屋根ボードを、セメント質の仕上げ剤の適用のためのベースパネルとして用いた。石膏パネルを製造するために用いたガラスマットは、実質的に多孔質でありかつ始めは追加の仕上げ剤の存在無しで石膏芯に表面接着していた。
【０２０９】
表３３に示す原料を、ブレンダー内で約３０秒間一緒に混合した。得られた水性仕上げ剤を、１／２インチ（約１２．７ｍｍ）厚さのガラスマット強化石膏パネルの天面上に定規摺りした。仕上げ剤の２回のパスを、パネル上に適用した。仕上げ剤の最初のパスの適用のすぐ後に２回目のパスの適用を行った。得られたパネルを、試料Ｈとして識別した。仕上げ剤を、周囲条件下で硬化させて乾燥させた。仕上げ剤が乾ききってパネルに非粘着性表面を与えるのに、約３０分間掛かった。
【０２１０】
【表３３】
0006442474.tif 000034
【０２１１】
ガラスマットパネル（試料Ｈ）上に適用したセメント質の仕上げ剤の詳細は、表３４に記述されている通りであった。
【０２１２】
【表３４】
0006442474.tif 000035
【０２１３】
耐水性試験を、図１Ａに示す試験装置配置で実施例１に記載のように行った。
【０２１４】
図９Ａは、試料Ｈの仕上げ済みのガラスマット強化石膏パネルについての耐透水性試験結果を示す。時間の関数としてのプラスチック管における水位の低下を、測定して記録した。本発明の実施形態の仕上げ剤の適用がパネルの耐透水性性能の改善に著しい影響を有したことが、図９Ａから観察できる。パネルを通って発生した透水が無かったことは、注目すべきである。図９Ｂで、パネルの上部仕上げ済みの表面上で漏れまたは水滴は観察されなかった。パネルの厚さを通る透水の証拠もなかった。パネル底面は、試験の間ずっと完全に乾燥したままであった。時間の関数としての管内の水位の低下を、表３５に記述されている通りに測定して記述した。
【０２１５】
【表３５】
0006442474.tif 000036
【０２１６】
本実施例は、オクチルトリエトキシシランなどのシランを含む本発明の可撓性のセメント質の組成物が、仕上げ済みのガラスマットパネルに高レベルの耐透水性を提供したことを実証する。
【０２１７】
実施例１０
本実施例は、本発明の実施形態による仕上げ済みのガラスマットパネルによって達成されるＡＳＴＭ  Ｃ１１７８（被覆されたガラスマット耐水性石膏下地パネルのための標準仕様）によって要求される機械的特性を例示する。ガラスマットパネルを、表３６に示す通りシランを含めた配合物を有する特別な可撓性のセメント質の仕上げ剤を用いて仕上げした。
【０２１８】
試験片を、ＡＳＴＭ  Ｃ４７３（石膏パネル製品の物理的試験のための標準試験法）に従って試験した。オクチルトリエトキシシランを、配合物の総重量の０．９９％の調剤率（またはフライアッシュ量の１．５０ｗｔ％）で加えた。
【０２１９】
半インチ（約１２．７ｍｍ）厚さのＳＥＣＵＲＯＣＫ（登録商標）屋根ボードを、セメント質の仕上げ剤の適用のためのベースパネルとして用いた。石膏パネルを製造するために用いたガラスマットは、実質的に多孔質であり、かつ石膏芯に表面接着していた。表３７に結果を示す。
【０２２０】
表３６に示す原料を、ブレンダー内で約３０秒間一緒に混合した。得られた水性仕上げ剤を、１／２インチ（約１２．７ｍｍ）厚さのガラスマット強化石膏パネルの天面上に定規摺りした。仕上げ剤の２回のパスを、パネル上に適用した。仕上げ剤の最初のパスの適用のすぐ後に２回目のパスの適用を行った。得られたパネルを、試料Ｉとして識別した。仕上げ剤を、周囲条件下で硬化させて乾燥させた。仕上げ剤が乾ききってパネルに非粘着性表面を与えるのに、約３０分間掛かった。
【０２２１】
【表３６】
0006442474.tif 000037
【０２２２】
表３７に結果を示す。
【０２２３】
【表３７】
0006442474.tif 000038
【０２２４】
表３７から分かるように、本実施例は、仕上げ済みの試料が、ＡＳＴＭ  Ｃ１１７８に記述されている最低基準を超えることを例示する。
【０２２５】
実施例１１
本実施例は、本発明の実施形態による仕上げ済みのガラスマットパネルに関する釘引き抜き抵抗、曲げ強度、および接着性を例示する。パネルを、表３８に示す通りシランを含めた配合物を有する特別な可撓性のセメント質の仕上げ剤を用いて調製した。オクチルトリエトキシシランを、配合物の総重量の０．９９％の調剤率（またはフライアッシュ量の１．５０ｗｔ％）で加えた。半インチ（約１２．７ｍｍ）厚さのＳＥＣＵＲＯＣＫ（登録商標）屋根ボードを、セメント質の仕上げ剤の適用のためのベースパネルとして用いた。石膏パネルを製造するために用いたガラスマットは、実質的に多孔質であり、かつ始めは追加の仕上げ剤の存在無しで石膏芯に表面接着していた。
【０２２６】
具体的には、ボード試料を、「現状のまま」（浸水前）および「７日間湿潤表面」の両条件について試験した。湿潤表面条件は、パネルの被覆された表面をプラスチック棒および封水剤によって封じ込めた１／４〜１／２インチ（約６．４〜約１２．７ｍｍ）深さの水たまりで浸漬することによって達成した。水は、水位を維持するために絶えず追加した。
【０２２７】
表３８に示す原料を、ブレンダー内で約３０秒間一緒に混合した。得られた水性仕上げ剤を、１／２インチ（約１２．７ｍｍ）厚さのガラスマット強化石膏パネルの天面上に定規摺りした。仕上げ剤の２回のパスを、パネル上に適用した。仕上げ剤の最初のパスの適用のすぐ後に２回目のパスを適用した。得られたパネルを、試料Ｊとして識別した。仕上げ剤を、周囲条件下で硬化させて乾燥させた。仕上げ剤が乾ききってパネルに非粘着性表面を与えるのに、約３０分間掛かった。
【０２２８】
【表３８】
0006442474.tif 000039
【０２２９】
釘引き抜き抵抗結果を、図１０Ａに示す。１２１ｌｂｆ（約１６４Ｎｍ）の抵抗は「現状のまま」条件であり、８１ｌｂｆ（約１１０Ｎｍ）は被覆された表面を７日間湿潤した後であった。一部の実施形態においては、約７０ｌｂｆ（約９５Ｎｍ）を超えることが望ましい。本実施例は、仕上げ剤の高レベルの耐水性に起因して、所望の釘引き抜き抵抗結果が湿潤暴露後でもまだ観察されることを例示する。
【０２３０】
さらに、曲げ強度を、「現状のまま」条件および仕上げ済みの表面の湿潤の７日後について測定した。図１０Ｂにおいてみられるように、縦方向（ＭＤ）の曲げ強度は、２つの条件についてそれぞれ１７０ｌｂｆ（約２３０Ｎｍ）および１２５ｌｂｆ（約１７０Ｎｍ）であり、本発明の一部の実施形態による約１００ｌｂｆ（約１３６Ｎｍ）の最低条件を超える。
【０２３１】
さらに、タイル接着性も、「現状のまま」条件および被覆された表面の湿潤の７日後について測定した。タイルを、Ｌａｔｉｃｒｅｔｅ  Ｉｎｔｅｒｎａｔｉｏｎａｌ，  Ｉｎｃ．、コネティカット州、ベサニーから市販されているＬａｔｉｃｒｅｔｅ  ２５３Ｒ  ポリマー改質ｔｈｉｎｓｅｔモルタル（ｐｏｌｙｍｅｒ  ｍｏｄｉｆｉｅｄ  ｔｈｉｎｓｅｔ  ｍｏｒｔａｒ）によってボードの仕上げ済みの側に取り付け、現場構造に似せるために、被覆されたガラスマットタイル下地を配向性ストランドボード（ＯＳＢ）にねじ留めした。
【０２３２】
７日間湿潤表面条件のために、図１０Ｃおよび１０Ｄにおいてみられるように、仕上げ済みのガラスマットボードがタイルを超えて延長している状態であり、したがってパネル表面が水によって７日間湿潤し得る試験アセンブリを調製した。本試験配置は、タイルが設置された後にパネル表面が湿潤する現場条件を模倣して設計した。結果は、図１０Ｅにおいてみられる。「現状のまま」条件に関してのタイル接着性結果は９７ｐｓｉ（約６６９ｋＰａ）であり、７日間湿潤表面条件については７７ｐｓｉ（約５３１ｋＰａ）であった。一部の実施形態においては、約５０ｐｓｉ（約３４５ｋＰａ）の最低条件を超えることが望ましい。本発明の実施形態によって示された良好な耐水性が理由で、タイル接着性結果は、浸水後でもまだ望ましいとみなされた。これは、表面が長期間湿潤された場合でもタイルが適当な位置に留まるであろうことを確実にする。
【０２３３】
実施例１２
本実施例は、エージングを促進した後の本発明の実施形態による仕上げ済みのガラスマットの引張強度を例示する。具体的には、クラスＣフライアッシュが高アルカリ性でありガラスマットを場合によっては劣化させ得るので、本実施例は、スラリーに長期間暴露した後のガラスマットの長期性能を例示する。ガラスマットを、表３９に従って調製したスラリーで両面上に手仕上げした。
【０２３４】
表３９に示す原料を、ブレンダー内で約３０秒間一緒に混合した。得られた水性仕上げ剤を、ガラスマットの両表面上に定規摺りした。仕上げ剤を、周囲条件下で硬化させて乾燥させた。
【０２３５】
【表３９】
0006442474.tif 000040
【０２３６】
被覆されたガラスマットを、１４０°Ｆ（６０℃）の水に浸漬してエージング工程を促進した。液浸時間は、７日間、１４日間、２８日間、および５６日間であり、その後１１０°Ｆ（４３．３℃）での７日間の炉乾燥が続いた。引張強度を、「現状のまま」条件についておよびエージングしたガラスマットについて行った。５個の２インチ×８インチ（約５．１ｃｍ×やく２０．３ｃｍ）試料を、それぞれの条件について縦方向に裁断し、それらを中央で１インチ（約２．５ｃｍ）幅に切って整えた。試料を、クロスヘッド速度２インチ（約５．１ｃｍ）／分を有する閉ループ、サーボ制御のＭＴＳ試験機（ＣＭＴＳ）上で試験し、引張強度をリニアインチ（ｌｉｎｅｒ  ｉｎｃｈ）当たりの重量ポンドで報告した。
【０２３７】
引張強度結果を、図１１に示す。「現状のまま」引張強度は、７４ｌｂ／ｉｎ（約１３．０Ｎ／ｍｍ）であり、７日間の熱水液浸後は６２ｌｂ／ｉｎ（約１０．９Ｎ／ｍｍ）に減少した。引張強度は、それぞれ、エージングを促進した１４日後、２８日後、および５６日後に４９、４４、および４１ｌｂ／ｉｎ（それぞれ、約８．６、約７．７、および、約７．２Ｎ／ｍｍ）にさらに減少した。これは、ガラスマットは、ガラスマットがスラリー適用の前に糊剤でわずかに被覆されただけにもかかわらず５６日間のエージング促進後にまだその当初の強度の５０％よりも高く維持することを示す。これは、被覆されたガラスマットタイル下地が、長期間使用された後に申し分ない性能を有するであろうことを確実にする。
【０２３８】
本明細書に引用される広報、ＡＳＴＭおよびＡＮＳＩ標準、特許出願、および特許を含めた全ての参照は、あたかもそれぞれの参照が個々にかつ具体的に示されて参照により組み込まれその全体が本明細書に記述されているのと同程度に参照により本書に含まれる。
【０２３９】
本発明を記述する文脈における（特に下記の特許請求の範囲の文脈における）「１つの（ａ）」および「１つの（ａｎ）」および「前記（ｔｈｅ）」および「少なくとも１つの（ａｔ  ｌｅａｓｔ  ｏｎｅ）」ならびに類似の指示語の使用は、本明細書に別段の指示が無い限りまたは文脈によって明確に否定されない限り、単数形および複数形の両方を含むと解釈される。１つまたは複数の項目のリストが後に続く「少なくとも１つ」と言う語の使用（例えば、「ＡおよびＢの少なくとも１つ」）は、本明細書に別段の指示が無い限りまたは文脈によって明確に否定されない限り、記載された項目から選択される１つの項目（ＡまたはＢ）あるいは２つ以上の記載された項目の任意の組み合わせ（ＡおよびＢ）を意味すると解釈される。「備える（ｃｏｍｐｒｉｓｉｎｇ）」、「有する（ｈａｖｉｎｇ）」、「含む（ｉｎｃｌｕｄｉｎｇ）」および「含有する（ｃｏｎｔａｉｎｉｎｇ）」という語は、特に記載の無い限り、無制限の語（すなわち、「含むが、これに限定されない」ことを意味する）と解釈される。本明細書の値の範囲の列挙は、本明細書に別段の指示が無い限り、単に範囲内にあるそれぞれの別個の範囲を個々に参照する簡単な方法として役立つことが意図され、かつそれぞれの別個の範囲はあたかも個々に本明細書に列挙されるように本明細書に組み込まれる。本明細書に述べる全ての方法は、本明細書に別段の指示が無い限りまたは文脈によって明確に否定されない限り、任意の適した順序で実行してよい。本明細書に提供される任意および全ての例の使用または例示的な言葉（例えば、「など（ｓｕｃｈ  ａｓ）」）は、単に本発明をより良く例示することが意図されるものであり別段の請求が無い限り本発明の範囲に制限を課さない。本明細書における言葉は、任意の非請求要素を本発明の実践に不可欠な物として示すと解釈されるべきではない。
【０２４０】
本発明の好ましい実施形態は、本明細書に述べられ、本発明を実施するための発明者に知られている最良の形態を含む。これらの好ましい実施形態の変形形態は、前述の記述を読むことで当業者に明らかになり得る。発明者は当業者が必要に応じてかかる変形形態を採用することを予期し、かつ発明者は本発明が本明細書に具体的に述べられる以外の方法で実践されることを意図する。したがって、本発明には、本明細書に添付の特許請求の範囲に列挙される準拠法によって許可されるような主題の全ての修正および同等の方法が含まれる。さらに、それらの全ての可能な変形形態における上記の要素の任意の組み合わせは、本明細書に別段の指示が無い限りまたは文脈によって明確に否定されない限り、本発明によって包含される。
［付記］
［付記１］
（ａ）石膏系芯と、
（ｂ）前記石膏系芯の少なくとも１つの面に面している内表面、および反対側の外表面を有する、繊維質マットと、
（ｃ）前記繊維質マットの前記外表面に面している疎水性の仕上げ剤であって、
（ｉ）クラスＣフライアッシュと、
（ｉｉ）膜形成ポリマーと、
（ｉｉｉ）一般化学式：
（ＲＯ）３−Ｓｉ−Ｘ、
（式中、ＲＯはアルコキシ基およびＸは有機官能基である）
のシラン化合物と
を含む、仕上げ剤と
を含む、マット表面の石膏ボード。
［付記２］
前記ボードが、ＡＮＳＩ  Ａ１１８．１０（２００８年１０月改訂）に従う防水性に関する試験に合格する、付記１に記載のボード。
［付記３］
前記ボードが１／２インチ厚さのボードとして注型される場合、前記ボードは、ＡＳＴＭ  Ｃ１１７８／Ｃ１１７８Ｍ−１１に従って少なくとも約７０ポンドの釘引き抜き抵抗を有する、付記１または２に記載のボード。
［付記４］
前記膜形成ポリマーが、アクリルポリマーおよびコポリマー、ゴム系ポリマーおよびコポリマー、例えばスチレン−ブタジエンゴム、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマー、ならびにそれらの任意の組み合わせのうちの１種または複数を含む、付記１〜３のいずれか一つに記載のボード。
［付記５］
前記シランは、前記湿式仕上げ剤の約０．１重量％から約５重量％の量である、付記１〜４のいずれか一つに記載のボード。
［付記６］
前記シランが、オクチルトリエトキシシラン、イソオクチルトリエトキシシラン、オクチルトリメトキシシラン、イソオクチルトリメトキシシラン、ブチルトリエトキシシラン、イソブチルトリエトキシシラン、ブチルトリメトキシシラン、またはイソブチルトリメトキシシランのうちの１種または複数を含む、付記１〜５のいずれか一つに記載のボード。
［付記７］
前記膜形成ポリマーが、アクリルポリマーおよびコポリマー、ゴム系ポリマーおよびコポリマー、例えばスチレン−ブタジエンゴム、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマー、ならびにそれらの任意の組み合わせであって、前記膜形成ポリマーが、前記湿式仕上げ剤の約５重量％から約２５重量％の量であり、
前記シラン化合物が、前記湿式仕上げ剤の約０．１重量％から約５重量％の量のアルキルアルコキシシランであり、
前記ボードが、ＡＮＳＩ  Ａ１１８．１０（２００８年１０月改訂）に従う防水性に関する前記試験に合格し、
前記ボードが、１／２インチ厚さのボードとして注型される場合、前記ボードは、ＡＳＴＭ  Ｃ１１７８／Ｃ１１７８Ｍ−１１に従って少なくとも約７０ポンドの釘引き抜き抵抗を有し、
前記ボードが、１／２インチ厚さのボードとして注型される場合、前記ボードは、ＡＳＴＭ  Ｃ１１７８／Ｃ１１７８Ｍ−１１に従って、前記ボード縁部に平行な少なくとも約８０ポンドを支持する縁部および／または前記ボード縁部に直交する少なくとも約１００ポンドを支持する縁部の曲げ強度を有する、
付記１〜６のいずれか一つに記載のボード。
［付記８］
（ａ）セメント質の芯と、
（ｂ）ポリマーまたは鉱物繊維を含む繊維質マットであって、前記マットが、前記石膏系芯の少なくとも１つの面に面している内表面、および反対側の外表面を有する、繊維質マットと、
（ｃ）前記繊維質マットの前記外表面に面している疎水性の仕上げ剤であって、前記仕上げ剤が、本質的に
（ｉ）クラスＣフライアッシュを含む水硬性成分と、
（ｉｉ）アクリルポリマーおよびコポリマー、ゴム系ポリマーおよびコポリマー、例えばスチレン−ブタジエンゴム、スチレンとアクリルとのコポリマー、酢酸ビニルとエチレンとのコポリマー、塩化ビニルとエチレンとのコポリマー、酢酸ビニルとＶｅｏＶａ（バーサチック酸のビニルエステル）とのコポリマー、ラウリン酸ビニルとエチレンとのコポリマー、酢酸ビニル、エチレンおよびメタクリル酸メチルのターポリマー、酢酸ビニル、エチレンおよびラウリン酸ビニルのターポリマー、酢酸ビニル、エチレンおよびＶｅｏＶａ（バーサチック酸のビニルエステル）のターポリマー、ならびにそれらの任意の組み合わせの膜形成ポリマーのうちの１種または複数であって、前記湿式仕上げ剤の約５％から約２５重量％の量である、膜形成ポリマーと、
（ｉｉｉ）前記湿式仕上げ剤の約０．１重量％から約５重量％の量のアルキルアルコキシシランと
からなる、疎水性の仕上げ剤と、
を含む、マット表面の石膏ボード。
［付記９］
（ａ）石膏系芯と、
（ｂ）前記石膏系芯の少なくとも１つの面に面している内表面および反対側の外表面を有する繊維質マットと、
（ｃ）前記繊維質マットの前記外表面に面している疎水性の仕上げ剤であって、
（ｉ）クラスＣフライアッシュと、
（ｉｉ）膜形成ポリマーと、
（ｉｉｉ）少なくとも約１５０の分子量を有するシラン化合物と
を含む前記仕上げ剤と
を含む、マット表面の石膏ボード。
［付記１０］
セメント質の芯材料と、
前記セメント質の芯に面している仕上げ剤組成物であって、クラスＣフライアッシュ、膜形成ポリマー、および一般式：
（ＲＯ）３−Ｓｉ−Ｘ、
（式中、ＲＯはアルコキシ基およびＸは有機官能基である）
のシラン化合物を含む、仕上げ剤組成物と
を含む物品。
【図１Ａ】
0006442474.tif 000041
【図１Ｂ】
0006442474.tif 000042
【図１Ｃ】
0006442474.tif 000043
【図１Ｄ】
0006442474.tif 000044
【図１Ｅ】
0006442474.tif 000045
【図２Ａ】
0006442474.tif 000046
【図２Ｂ】
0006442474.tif 000047
【図２Ｃ】
0006442474.tif 000048
【図２Ｄ】
0006442474.tif 000049
【図２Ｅ】
0006442474.tif 000050
【図３Ａ】
0006442474.tif 000051
【図４Ａ】
0006442474.tif 000052
【図５Ａ】
0006442474.tif 000053
【図５Ｂ】
0006442474.tif 000054
【図６Ａ】
0006442474.tif 000055
【図６Ｂ】
0006442474.tif 000056
【図７Ａ】
0006442474.tif 000057
【図７Ｂ】
0006442474.tif 000058
【図８Ａ】
0006442474.tif 000059
【図８Ｂ】
0006442474.tif 000060
【図９Ａ】
0006442474.tif 000061
【図９Ｂ】
0006442474.tif 000062
【図１０Ａ】
0006442474.tif 000063
【図１０Ｂ】
0006442474.tif 000064
【図１０Ｃ】
0006442474.tif 000065
【図１０Ｄ】
0006442474.tif 000066
【図１０Ｅ】
0006442474.tif 000067
【図１１】
0006442474.tif 000068